(57)【要約】  本発明は、ポリマー組成物、このポリマー組成物を含む物品、好ましくはこのポリマー組成物を含む少なくとも１つの層要素（ＬＥ）を備える光起電（ＰＶ）モジュールである物品、及び上記物品、好ましくは前記光起電（ＰＶ）モジュールの製造方法に関する。【選択図】図１
2020519731.tif 000002
【特許請求の範囲】
【請求項１】
（ａ１）シラン基含有単位を保有するエチレンのポリマー、
（ａ２）アクリル酸（Ｃ１−Ｃ６）−アルキルコモノマー若しくは（Ｃ１−Ｃ６）−アルキルアクリル酸（Ｃ１−Ｃ６）−アルキルコモノマーから選択される１以上の極性コモノマーを有するエチレンのコポリマーであって、シラン基含有単位を保有しかつ前記エチレンのポリマー（ａ１）とは異なるコポリマー、又は
（ａ３）１以上の（Ｃ１−Ｃ１０）−α−オレフィンコモノマーを有するエチレンのコポリマーであって、エチレンのポリマー（ａ１）及びエチレンのポリマー（ａ２）とは異なるコポリマー
から選択されるエチレンのポリマー（ａ）を含むポリマー成分と、
顔料（ｂ）
とを含むポリマー組成物であって、前記顔料（ｂ）の量が、前記ポリマー組成物の量（１００重量％）に対して２．００重量％以上であるポリマー組成物。
【請求項２】
前記顔料（ｂ）の量が、２．００〜４０．０重量％、好適には２．００〜４０．０重量％、好ましくは２．２０〜３０．０重量％、好ましくは２．５０〜２５．０重量％である請求項１に記載のポリマー組成物。
【請求項３】
前記顔料（ｂ）が、無機顔料から、好ましくは無機白色顔料から選択され、好ましくは前記顔料が二酸化チタンＴｉＯ２製品である請求項１又は請求項２に記載のポリマー組成物。
【請求項４】
前記エチレンのポリマー（ａ）が、（ａ１）シラン基含有コモノマーを保有するエチレンのポリマーである請求項１から請求項３のいずれか１項に記載のポリマー組成物。
【請求項５】
前記エチレンのポリマー（ａ）が、（ａ２）アクリル酸（Ｃ１−Ｃ６）−アルキルコモノマー又は（Ｃ１−Ｃ６）−アルキルアクリル酸（Ｃ１−Ｃ６）−アルキルコモノマーから選択される１以上の極性コモノマーを有するエチレンのコポリマーであって、シラン基含有単位を保有するエチレンのコポリマー、好ましくは（ａ２）アクリル酸（Ｃ１−Ｃ６）−アルキルコモノマー又は（Ｃ１−Ｃ６）−アルキルアクリル酸（Ｃ１−Ｃ６）−アルキルコモノマーから選択される１以上の、好ましくは１つの極性コモノマー及びシラン基含有コモノマーを有するエチレンのコポリマーである請求項１から請求項４のいずれか１項に記載のポリマー組成物。
【請求項６】
前記エチレンのコポリマー（ａ２）中の前記極性コモノマーの量が０．５〜３０．０モル％、好ましくは２．５〜１８モル％であり、好ましくは前記極性コモノマーが、アクリル酸（Ｃ１−Ｃ６）−アルキルコモノマーから、より好ましくはアクリル酸メチルコモノマー、アクリル酸エチルコモノマー又はアクリル酸ブチルコモノマーから選択される請求項１から請求項５のいずれか１項に記載のポリマー組成物。
【請求項７】
エチレンのポリマー（ａ１）又はエチレンのコポリマー（ａ２）の前記シラン基含有単位、好ましくは前記シラン基含有コモノマーが、式（Ｉ）によって表される加水分解性不飽和シラン化合物であり、
Ｒ１ＳｉＲ２ｑＹ３−ｑ  （Ｉ）
前記式（Ｉ）中、
Ｒ１は、エチレン性不飽和ヒドロカルビル基、エチレン性不飽和ヒドロカルビルオキシ基又はエチレン性不飽和（メタ）アクリルオキシヒドロカルビル基であり、
各Ｒ２は、独立に、脂肪族飽和ヒドロカルビル基であり、
Ｙは、同じであってもよいし異なっていてもよく、加水分解性有機基であり、
ｑは０、１又は２であり、
好ましくは、エチレンのポリマー（ａ１）又はエチレンのコポリマー（ａ２）の前記シラン基含有単位、好ましくは、前記シラン基含有コモノマーの量が０．０１〜２．０モル％であり、
好ましくは前記エチレンのポリマー、好ましくはコポリマー（ａ１）、及び前記エチレンのコポリマー（ａ２）が、ラジカル開始剤を使用する高圧重合プロセスにおける重合によって製造されている請求項１から請求項６のいずれか１項に記載のポリマー組成物。
【請求項８】
エチレンのコポリマー（ａ）が、
（ＩＳＯ  １１３３に従い１９０℃及び荷重２．１６ｋｇにおいて）２０ｇ／１０分未満、好適には０．１〜１５ｇ／１０分のメルトフローレート、ＭＦＲ２、又は
明細書の「測定方法」の箇所に記載したように測定した場合の１００℃未満の融点、Ｔｍ、
のうちの１つ又は任意の順序で２つ、好ましくは両方を有する請求項１から請求項７のいずれか１項に記載のポリマー組成物。
【請求項９】
ポリマー（ａ）単独のレオロジースペクトル指数（ＲＳＩ（ａ））に対するポリマー（ａ）及び顔料（ｂ）のブレンドのレオロジースペクトル指数（ＲＳＩ（ａ＋ｂ））の比が４．０以下、好ましくは１．１〜３．０、最も好ましくは１．２〜２．５である請求項１から請求項８のいずれか１項に記載のポリマー組成物。
【請求項１０】
請求項１から請求項９のいずれか一項に記載のポリマー組成物を含む１以上の層、好ましくは１つの層、を備える層要素（ＬＥ）を製造するための、請求項１から請求項９のいずれか一項に記載のポリマー組成物の使用。
【請求項１１】
１以上の層の層要素（ＬＥ）であって、１以上の層、好ましくは１つの層が請求項１から請求項９のいずれか一項に記載のポリマー組成物を含む層要素（ＬＥ）。
【請求項１２】
請求項１１に記載の層要素（ＬＥ）を備える物品を製造するための、請求項１から請求項９のいずれか一項に記載のポリマー組成物の使用。
【請求項１３】
請求項１１に記載の層要素（ＬＥ）を備える物品。
【請求項１４】
２以上の層要素を備える多層組立体であって、少なくとも１つの層要素が請求項１１に記載の層要素（ＬＥ）である多層組立体である請求項１３に記載の物品。
【請求項１５】
光起電要素及び１以上のさらなる層要素を備える光起電（ＰＶ）モジュールであって、少なくとも１つの層要素が請求項１１に記載の層要素（ＬＥ）である光起電（ＰＶ）モジュールである請求項１３又は請求項１４に記載の物品。
【請求項１６】
保護用表側層要素、表側封止層要素、光起電要素、裏側封止層要素及び保護用裏側層要素をこの順に備える請求項１５に記載の光起電（ＰＶ）モジュールであって、前記裏側封止層要素が請求項１１に記載の層要素（ＬＥ）である光起電（ＰＶ）モジュール。
【請求項１７】
前記保護用表側層要素、好ましくは前記保護用層要素及び前記保護用裏側層要素がリジッドな層要素、好ましくはガラス層要素である請求項１５又は請求項１６に記載の光起電（ＰＶ）モジュール。
【請求項１８】
保護用表側層要素、表側封止層要素、光起電要素、裏側封止層要素及び保護用裏側層要素をこの順に備える請求項１５から請求項１７のいずれか一項に記載の光起電（ＰＶ）モジュールの製造方法であって、少なくとも前記裏側封止層要素が、好ましくは前記裏側封止層要素のみが、
（ａ１）シラン基含有単位を保有するエチレンのポリマー、
（ａ２）アクリル酸（Ｃ１−Ｃ６）−アルキルコモノマー若しくは（Ｃ１−Ｃ６）−アルキルアクリル酸（Ｃ１−Ｃ６）−アルキルコモノマーから選択される１以上の極性コモノマーを有するエチレンのコポリマーであって、シラン基含有単位を保有しかつ前記エチレンのポリマー（ａ１）とは異なるコポリマー、又は
（ａ３）１以上の（Ｃ１−Ｃ１０）−α−オレフィンコモノマーを有するエチレンのコポリマーであって、エチレンのポリマー（ａ１）及びエチレンのポリマー（ａ２）とは異なるコポリマー
から選択されるエチレンのポリマー（ａ）を含むポリマー成分と、
顔料（ｂ）と
を含む前記ポリマー組成物であって、前記顔料（ｂ）の量が、前記ポリマー組成物の量（１００重量％）に対して２．００重量％以上である前記ポリマー組成物を含み、好ましくは前記ポリマー組成物からなる請求項１１に記載の層要素（ＬＥ）であり、
前記方法が、
（ｉ）保護用表側層要素、表側封止層要素、光起電要素、裏側封止層要素及び保護用裏側層要素を、この順に、光起電モジュール組立体の形態に配置する組み立て工程と、
（ｉｉ）前記光起電モジュール組立体を任意に減圧条件のチャンバー中で加熱する加熱工程と、
（ｉｉｉ）前記多層組立体にかかる圧力が、一段階又は多段階で徐々に上昇される圧力ビルドアップ工程と、
（ｉｖ）上記圧力が、前記組立体の積層が起こる加熱された状態で、前記多層組立体に対して保たれる圧力保持工程と、
（ｖ）得られた光起電モジュールを、後の使用のために、冷却して取り出す回収工程と
を備える方法。
【発明の詳細な説明】
【技術分野】
【０００１】
本発明は、ポリマー組成物、このポリマー組成物を含む物品、好ましくはこのポリマー組成物を含む少なくとも１つの層要素（ＬＥ）を備える光起電（ＰＶ）モジュールである物品、及び上記物品、好ましくは上記光起電（ＰＶ）モジュールの製造方法に関する。
【背景技術】
【０００２】
例えば太陽電池モジュールとしても知られる光起電（ＰＶ）モジュールは、当該分野で周知のように、光から電気を作り出し、種々の用途、とりわけ屋外用途で使用される。光起電モジュールの種類は様々でありうる。このモジュールは、典型的には多層構造、すなわち異なる機能を有するいくつかの異なる層要素を有する。光起電モジュールの層要素は、層の材料及び層構造に関しては様々でありうる。最終の光起電モジュールは、リジッド（剛性）であってもよくフレキシブル（柔軟）であってもよい。
【０００３】
上で例示された層要素は単層であってもよく、又は多層要素であってもよい。典型的には、ＰＶモジュールの層要素は、それらの機能性の順序で集められ、次いで一緒に積層されて、一体化したＰＶモジュールが形成される。さらに、１つの要素の複数層の間又は異なる層要素の間に接着剤層が存在してもよい。
【０００４】
光起電（ＰＶ）モジュールは、例えば、所与の順序で、フレキシブルであってもよくリジッドであってもよい保護用表側層要素（例えば、ガラス層要素）、表側封止層要素、光起電要素、裏側封止層要素、後板層要素（バックシート層要素）とも呼ばれ、リジッドであってもよくフレキシブルであってもよい保護用裏側層要素、及び任意に、例えばアルミニウムフレームを備えることができる。
【０００５】
表側封止層要素又は裏側封止層要素等の封止層要素について、エチレンポリマーをベースとするポリマー組成物も使用することができる。例えば接着特性を向上させるために、シラン基含有単位をそのポリマー組成物に導入することができる。このようなシラン含有単位は、ａ）エチレンポリマーとブレンドされる別個のシラン化合物として、ｂ）α−オレフィンコモノマー（１若しくは複数）若しくはアクリル酸アルキルエステルコモノマー若しくは酢酸ビニルコモノマーのような極性コモノマー（１若しくは複数）を有するエチレンのコポリマー（共重合体）のポリマー（重合体）骨格上にグラフト化されるシラン基含有単位として、又はｃ）エチレンモノマーを極性コモノマー（１若しくは複数）及びシラン基含有コモノマーと共に共重合して、上記極性コモノマー及び上記シランコモノマーを有するエチレンのコポリマーを提供することにより、加えることができる。
【０００６】
このシラングラフト化ポリエチレン又はシラン基含有コモノマーを含有するエチレンのコポリマーは、次に、例えば光起電（ＰＶ）モジュールの積層過程の間又は積層過程の後に架橋することができる。ポリエチレンのグラフト化されたシラン基含有単位又はシラン基含有コモノマーの架橋は、周知のように、そしてポリマー分野の文献に記載されているように、過酸化物又はシラン縮合触媒を使用して行うことができる。
【０００７】
グラフト化プロセス（ｂ）は、通常、配合装置（ｃｏｍｐｏｕｎｄｅｒ）の中で、過酸化物の存在下、融解した状態で行われ、これは当該技術分野で周知である。シラン基をポリエチレン骨格上にグラフト化するためのこのようなプロセスは、例えばＳｉｏｐｌａｓ又はＭｏｎｏｓｉｌ架橋プロセスから公知であり、この架橋プロセスでは、上記グラフト化は、架橋工程の前に行われる、上記プロセスの１つの工程である。Ｓｉｏｐｌａｓプロセスは、例えば米国特許第３，６４６，１５５号明細書に記載されており、Ｍｏｎｏｓｉｌプロセスは、例えば米国特許第４，１１７，１９５号明細書に記載されている。グラフト化を記載するさらなる例として、例えば国際公開第２００９／０５６４０７号パンフレット、米国特許第３，６４６，１５５号明細書及び米国特許第４，１１７，１９５号明細書を挙げることができる。
【０００８】
さらに、シラン基含有コモノマーを有するエチレンのコポリマーを製造するためのエチレンモノマーとシラン基含有コモノマーとの共重合プロセス（ｃ）は、周知であり、ポリマー分野の技術水準の文献に記載されている。このような共重合プロセス及び得られるシラン基含有コモノマーを有するエチレンのコポリマー、並びにエチレン系ポリマーをベースとする封止層要素に好適なポリマー組成物における上記コポリマーの使用は、例えば米国特許第４，４１３，０６６号明細書、国際公開第２０１０／００３５０３号パンフレット、国際公開第２０１６／０４１９２４号パンフレット及び国際公開第２０１７／０７６６２９号パンフレットに開示されている。
【０００９】
従って、ＰＶモジュールの上記層要素の一部又はすべて、例えば上記表側封止層要素及び裏側封止層要素、そして多くの場合は上記後板層、は、典型的には、エチレン酢酸ビニル（ＥＶＡ）系材料のような高分子材料のものである。
【００１０】
出力は、光起電（ＰＶ）モジュールの非常に重要なパラメータである。光起電（ＰＶ）モジュールの光起電層要素の光電池は光子エネルギーを電気エネルギーに変換する。しかしながら、光起電層要素のセル間隔及びセルが存在しない領域に起因して、いくらかの光子は、太陽電池に当たらない可能性がある。（光起電層要素の受光側の反対側である、光起電層要素の一方の側に）白色の後板層要素を使用して、これらの光子を反射させて、次いで太陽電池に吸収させることができる。後板層要素からの反射の大部分は散乱的であり、これは、光子が角度をもって散らばって戻ることを意味し、このことは、光子は裏側封入材を通過する必要があるので、太陽電池の（光起電層要素の受光側の反対側である）裏側で、光子が「行き詰まった（ｓｔｕｃｋ）」状態になるという問題を引き起こす可能性がある。
【００１１】
顔料、典型的には白色顔料を裏側封止層要素に添加することにより、光子はより早期に反射され、光子が太陽電池の背後で「行き詰まった」状態になるというリスクはより低い。封止層要素は、多くの場合、エチレン酢酸ビニル（ＥＶＡ）ポリマー（重合体）から製造される。このＥＶＡポリマーのメルトフローレート、ＭＦＲ、は、ＥＶＡ組成物を上記封止層要素へと押し出せるように、通常高い。高ＭＦＲの白色封入材を作製することは、典型的には、その顔料が裏側封止要素から流れて表側封入材へと混合／漏出するという積層の際の欠点を有する。結果として、（白色）顔料は、太陽電池の縁へと漏出することができ、このことは、かえって出力を低下させ、最終のＰＶモジュールの外観も損なう。
【先行技術文献】
【特許文献】
【００１２】
【特許文献１】米国特許第３，６４６，１５５号明細書
【特許文献２】米国特許第４，１１７，１９５号明細書
【特許文献３】国際公開第２００９／０５６４０７号パンフレット
【特許文献４】米国特許第４，４１３，０６６号明細書
【特許文献５】国際公開第２０１０／００３５０３号パンフレット
【特許文献６】国際公開第２０１６／０４１９２４号パンフレット
【特許文献７】国際公開第２０１７／０７６６２９号パンフレット
【発明の概要】
【課題を解決するための手段】
【００１３】
従って、本発明は、
（ａ１）シラン基（１若しくは複数）含有コモノマーを保有するエチレンのポリマー、
（ａ２）アクリル酸（Ｃ１−Ｃ６）−アルキルコモノマー若しくは（Ｃ１−Ｃ６）−アルキルアクリル酸（Ｃ１−Ｃ６）−アルキルコモノマーから選択される１以上の極性コモノマーを有するエチレンのコポリマーであって、シラン基（１若しくは複数）含有単位を保有しかつ上記エチレンのポリマー（ａ１）とは異なるコポリマー、又は
（ａ３）１以上の（Ｃ１−Ｃ１０）−α−オレフィンコモノマーを有するエチレンのコポリマーであって、エチレンのポリマー（ａ１）及びエチレンのポリマー（ａ２）とは異なるコポリマー
から選択されるエチレンのポリマー（ａ）を含むポリマー成分と、
顔料（ｂ）と
を含むポリマー組成物であって、上記顔料（ｂ）の量が、上記ポリマー組成物の量（１００重量％）に対して２．００重量％以上であるポリマー組成物に向けられる。
【００１４】
当該ポリマー組成物は、本明細書中で「本発明のポリマー組成物」又は「本発明の組成物」又は「ポリマー組成物」とも呼ばれる。
【００１５】
これまでに、これ以降に又は請求項に規定されるエチレンのポリマー（ａ）は、本明細書中では、短縮して「ポリマー（ａ）」とも呼ばれる。
【００１６】
これまでに、これ以降に又は請求項に規定される、（ａ１）シラン基（１若しくは複数）含有コモノマーを保有するエチレンのポリマーとの規定は、本明細書中では、短縮して「エチレンのポリマー（ａ１）」又は「ポリマー（ａ１）」とも呼ばれる。
これまでに、これ以降に又は請求項に規定される、（ａ２）アクリル酸（Ｃ１−Ｃ６）−アルキルコモノマー若しくは（Ｃ１−Ｃ６）−アルキルアクリル酸（Ｃ１−Ｃ６）−アルキルコモノマーから選択される１以上の極性コモノマーを有するエチレンのコポリマーであって、シラン基（１若しくは複数）含有単位を保有しかつ上記エチレンのポリマー（ａ１）とは異なるコポリマーとの規定は、本明細書中では、短縮して「エチレンのコポリマー（ａ２）」、「コポリマー（ａ２）」又は「ポリマー（ａ２）」とも呼ばれる。
【００１７】
これまでに、これ以降に又は請求項に規定される、（ａ３）１以上の（Ｃ１−Ｃ１０）−α−オレフィンコモノマーを有するエチレンのコポリマーであって、エチレンのポリマー（ａ１）及びエチレンのポリマー（ａ２）とは異なるコポリマーとの規定は、本明細書中では、短縮して「ポリマー（ａ３）」とも呼ばれる。
【００１８】
周知のように、「コモノマー」は、共重合可能なコモノマー単位を指す。
【００１９】
ポリマー（ａ）は、顔料（ｂ）と組み合わされて、層要素（ＬＥ）を製造することができ、この層要素（ＬＥ）からの顔料（ｂ）の漏出なしにこの層要素（ＬＥ）を基材に積層することができる。従って、ポリマー（ａ）は、驚くほど効果的に顔料（ｂ）を上記層要素（ＬＥ）内に保持する。それゆえ、本発明のポリマー組成物は、例えば積層により２以上の層要素の物品を製造するために、層要素（ＬＥ）において使用するのに非常に有用である。なぜなら、ポリマー（ａ）は、層要素（ＬＥ）の周囲への顔料（ｂ）のあふれを防止するからである。
【００２０】
本発明のさらなる利点は、所望に応じて、ポリマー（ａ）が、過酸化物を使用して架橋される必要がないということである。従って、本発明のポリマー組成物により、過酸化物を含まない層要素（ＬＥ）を製造することができる。
【００２１】
さらに、ポリマー（ａ）は、例えばＥＶＡと比べてより低いＭＦＲを使用することができ、このことは、本発明の層要素（ＬＥ）の積層の間の白色顔料のあふれを防止することにさらに寄与する。出力も、所望に応じて上昇させることができる。
【００２２】
さらには、顔料含有の、好ましくは白色顔料含有の本発明のポリマー組成物は、光の光子を驚くほど効果的に反射することができる。このような特性は、例えば光起電用途に非常に有用である。例えば、当該ポリマー組成物が光起電（ＰＶ）モジュール中の裏側封止要素として使用される場合、この裏側封止層要素は、セル間ギャップを通る光子の一部を光起電要素のセルの表側へと逆方向に反射する。このようにして、当該ポリマー組成物の裏側層要素は、光子が太陽電池の表側によって吸収される可能性を高め、このことは、より高いモジュール出力につながりうる。さらに、光起電（ＰＶ）モジュールの後板が顔料を含有する実施形態と比べて、本発明のポリマー組成物を含み、好ましくは本発明のポリマー組成物からなる顔料含有の裏側封止層要素は、任意に顔料含有の、任意に白色顔料含有の後板層要素と比べて、光子をより早期に反射し、光子が光電池の背後にトラップされてしまうリスクを低減又は排除する。
【００２３】
さらに、本発明の組成物の保存安定性は極めて良好である。
【００２４】
さらに、好ましくは、本発明のポリマー組成物によって製造される層要素（ＬＥ）は、さらに驚くほど良好な接着を有し、換言すれば、顔料（ｂ）は当該組成物の接着特性に何ら悪影響を及ぼさない。
【００２５】
さらに、当該ポリマー組成物は、光起電（ＰＶ）モジュールのような物品に非常に好適である。例えば、ＰＶモジュールの裏側封止要素としての、本発明のポリマー組成物の層要素（ＬＥ）の使用は、光子を光起電要素へと逆方向に反射することにより、ＰＶモジュールの出力を向上させる。好ましくは、例えばＰＶモジュールの裏側封止要素としての本発明のポリマー組成物の層要素（ＬＥ）は、紫外光を吸収し、かつ紫外光の裏側封止層要素を通る後板層要素への透過を妨害することにより、好ましくは、紫外線からの上記ＰＶモジュールのポリマー製の後板層要素の保護に寄与することができる。これは、例えば反射率又は透過率によって示されうる。
【００２６】
本発明は、これまでに、これ以降に又は請求項に規定されるポリマー組成物を含む１以上の層、好ましくは１つの層、を備える層要素（ＬＥ）を製造するための、本発明のポリマー組成物の使用をさらに提供する。
【００２７】
本発明は、１以上の層の層要素（ＬＥ）であって、１以上の層、好ましくは１つの層、が、これまでに、これ以降に又は請求項に規定されるポリマー組成物を含む層要素（ＬＥ）をさらに提供する。本発明の層要素（ＬＥ）は、本明細書中で層要素（ＬＥ）とも呼ばれる。
【００２８】
層要素（ＬＥ）は、本明細書中では、単層要素又は多層要素であって、（ＰＶ）モジュール中の封止層要素がとりわけ光起電層要素を保護し、上記光起電層要素の光起電活性に寄与するという機能を果たすように、要素が特定の機能を有する単層要素又は多層要素を意味する。用語「要素」は、技術水準において十分に認められた意味を有する。
【００２９】
本発明は、これまでに、これ以降に又は請求項に規定されるポリマー組成物を含む１以上の層、好ましくは１つの層、を備える層要素（ＬＥ）を備える物品、好ましくは光起電（ＰＶ）モジュール、を製造するための、これまでに、これ以降に又は請求項に規定されるポリマー組成物の使用をさらに提供する。
【００３０】
本発明は、１以上の層の層要素（ＬＥ）を備える物品であって、１以上の層、好ましくは１つの層、が、これまでに、これ以降に又は請求項に規定されるポリマー組成物を含む物品をさらに提供する。
【００３１】
当該物品は、好ましくは、２以上の層要素を備える多層組立体であって、少なくとも１つの層要素が当該層要素（ＬＥ）である多層組立体である。
【００３２】
当該物品は、より好ましくは、光起電要素及び１以上のさらなる層要素を備える光起電（ＰＶ）モジュールであって、少なくとも１つの層要素、好ましくは１つの層要素、がこれまでに、これ以降に又は請求項に規定される層要素（ＬＥ）である光起電（ＰＶ）モジュールである。
【００３３】
本発明は、保護用表側層要素、表側封止層要素、光起電要素、裏側封止層要素及び保護用裏側層要素をこの順に備える光起電（ＰＶ）モジュールであって、好ましくは上記裏側封止層要素がこれまでに、これ以降に又は請求項に規定される本発明の層要素（ＬＥ）である光起電（ＰＶ）モジュールをさらに提供する。
【００３４】
本発明は、光起電（ＰＶ）モジュールの製造方法であって、
上記光起電要素、上記層要素（ＬＥ）及び任意の、そして好ましい、さらなる層要素を光起電（ＰＶ）モジュール組立体へと組み立てる工程と、
上記光起電（ＰＶ）モジュール組立体の上記層要素を高温で積層し、上記要素を一緒に接着する工程と、
これまでに、これ以降に又は請求項に規定される、得られた光起電（ＰＶ）モジュールを回収する工程と
を備える方法をさらに提供する。
【００３５】
本発明のポリマー組成物、ポリマー（ａ）、層要素（ＬＥ）、物品、好ましくはＰＶモジュール、使用及び方法、並びにそれらのさらなる詳細、好ましい実施形態、範囲及び特性は、以降及び請求項に記載されており、これらの好ましい実施形態、範囲及び特性は、いずれの組み合わせであってもよく、任意の順序で組み合わせてもよい。
【図面の簡単な説明】
【００３６】
【図１】図１は、本発明の好ましい実施形態の層要素（分離されている）、つまり光起電モジュールの保護用表側層要素（１）、表側封止層要素（２）、光起電要素（３）、裏側封止層要素（４）及び保護用裏側層要素（５）であって、少なくとも裏側封止層要素（４）が本発明のポリマー組成物を含む層要素を示す。
【発明を実施するための形態】
【００３７】
ポリマー組成物
上記シラン基（１又は複数）含有単位は、ポリマー（ａ）のコモノマーとして、又はポリマー（ａ）に化学的にグラフト化される化合物として存在することができる。
従って、シラン基（１又は複数）含有単位がコモノマーとしてポリマー（ａ）に組み込まれる場合、上記シラン基（１又は複数）含有単位は、ポリマー（ａ）の重合プロセスの間に、コモノマーとしてエチレンモノマーと共重合される。シラン基（１又は複数）含有単位がグラフト化によりポリマーに組み込まれる場合、このシラン基（１又は複数）含有単位は、ポリマー（ａ）の重合後にポリマー（ａ）と化学的に反応（グラフト化とも呼ばれる）される。この化学反応、すなわちグラフト化は、典型的には過酸化物等のラジカル形成剤を使用して実施される。このような化学反応は、本発明の積層方法の前又は積層方法の中で行われてもよい。一般に、エチレンへの上記シラン基（１又は複数）含有単位の共重合及びグラフト化は、周知の技法であり、ポリマー分野で十分に文献に記載されており、当業者の能力の範囲内である。
【００３８】
「シラン基（１又は複数）含有コモノマー」は、本明細書中これまで、これ以降又は請求項では、上記シラン基（１又は複数）含有単位がコモノマーとして存在することを意味する。エチレンモノマーとシラン基（１又は複数）含有コモノマーとの共重合の一般に認知された技術は、後ほど、高圧を使用する重合プロセスについての一般的記載のところ、及びポリマー（ａ）の重合を記載する実験項のところでもさらに記載される。このような共重合プロセスについてのさらなる参照として、例えば特許文献米国特許第４，４１３，０６６号明細書を挙げることができる。
【００３９】
シラン基（１又は複数）含有単位をエチレンポリマーの骨格にグラフト化することの一般に認知された技術に関しては、例えばＳｉｏｐｌａｓプロセス及びＭｏｎｏｓｉｌプロセスを挙げることができる。Ｓｉｏｐｌａｓプロセスは例えば米国特許第３，６４６，１５５号明細書に記載されており、Ｍｏｎｏｓｉｌプロセスは例えば米国特許第４，１１７，１９５号明細書に記載されている。グラフト化技術を記載するさらなる例として、例えば国際公開第２００９／０５６４０７号パンフレット、米国特許第３，６４６，１５５号明細書及び米国特許第４，１１７，１９５号明細書を挙げることができる。
【００４０】
一般的な共重合及びグラフト化のプロセスは、Ｐｏｌｙｍｅｒｉｃ  Ｍａｔｅｒｉａｌｓ  Ｅｎｃｙｃｌｏｐｅｄｉａ、第２巻、ＣＲＣ  Ｐｒｅｓｓ、１９９６（ＩＳＢＮ  ０−８４９３−２４７０−Ｘ）、１５５２−１５６５頁にも記載されている。
【００４１】
グラフト化実施形態における過酸化物の使用は、同時に起こる架橋反応に起因して、エチレンポリマーのメルトフローレート（ＭＦＲ）を下げるということも周知である。結果として、このグラフト化実施形態は、出発ポリマーとしてのポリマー（ａ）のＭＦＲの選択に制約を課する可能性があり、このＭＦＲの選択が最終用途におけるポリマーの品質に悪影響を及ぼす可能性がある。さらには、グラフト化プロセスの間に過酸化物から生成する副生成物が、最終用途における当該ポリマー組成物の使用寿命に悪影響を及ぼす可能性がある。
【００４２】
ポリマー骨格へのシラン基（１又は複数）含有コモノマーの共重合は、その単位のグラフト化と比べて、その単位のより均一な組み込みをもたらす。さらに、グラフト化と比べて、共重合は、ポリマーが生成した後に、過酸化物の添加を必要としない。
【００４３】
このように、好ましくは、上記シラン基（１又は複数）含有単位は、好ましくはコモノマーとしてポリマー（ａ）中に存在する。すなわち、ポリマー（ａ１）の場合は、シラン基（１又は複数）含有単位は、ポリマー（ａ１）の重合プロセスの中でコモノマーとしてエチレンモノマーと共に共重合される。ポリマー（ａ２）の場合は、シラン基（１又は複数）含有単位は、ポリマー（ａ２）の重合プロセスの中でコモノマーとして極性コモノマー及びエチレンモノマーと共に共重合される。
【００４４】
エチレンのポリマー（ａ）のシラン基（１又は複数）含有単位、好ましくはシラン基（１又は複数）含有コモノマーは、好ましくは式（Ｉ）によって表される加水分解性不飽和シラン化合物である。
Ｒ１ＳｉＲ２ｑＹ３−ｑ  （Ｉ）
上記式（Ｉ）中、
Ｒ１は、エチレン性不飽和ヒドロカルビル基、エチレン性不飽和ヒドロカルビルオキシ基又はエチレン性不飽和（メタ）アクリルオキシヒドロカルビル基であり、
各Ｒ２は、独立に、脂肪族飽和ヒドロカルビル基であり、
Ｙは、同じであってもよいし異なっていてもよく、加水分解性有機基であり、
ｑは０、１又は２である。
【００４５】
さらに好適なシラン基（１又は複数）含有コモノマーは、例えばγ−（メタ）アクリルオキシプロピルトリメトキシシラン、γ（メタ）アクリルオキシプロピルトリエトキシシラン、及びビニルトリアセトキシシラン、又はこれらのうちの２以上の組み合わせである。
【００４６】
式（Ｉ）の化合物の１つの好適な下位群は、式（ＩＩ）の不飽和シラン化合物、好ましくは、コモノマーである。
ＣＨ２＝ＣＨＳｉ（ＯＡ）３      （ＩＩ）
上記式（ＩＩ）中、各Ａは、独立に、炭素原子数１〜８、好適には炭素原子数１〜４のヒドロカルビル基である。
【００４７】
本発明のシラン基（１又は複数）含有単位、又は好ましくはコモノマーは、好ましくは、ビニルトリメトキシシラン、ビニルビスメトキシエトキシシラン、ビニルトリエトキシシラン、より好ましくはビニルトリメトキシシランー又はビニルトリエトキシシラン、より好ましくはビニルトリメトキシシラン、コモノマーである式（ＩＩ）の化合物である。
【００４８】
ポリマー（ａ）中に存在する、好ましくはコモノマーとして存在するシラン基（１又は複数）含有単位の量（モル％）は、「測定方法」のところで後述する「コモノマー含有量」に従って求める場合、好ましくは０．０１〜２．０モル％（すなわち０．０１モル％以上２．０モル％以下）、好ましくは０．０１〜１．００モル％、好適には０．０５〜０．８０モル％、好適には０．１０〜０．６０モル％、好適には０．１０〜０．５０モル％である。
【００４９】
１つの実施形態Ａ１では、ポリマー（ａ）は、シラン基（１又は複数）含有コモノマーを保有するエチレンのポリマー（ａ１）である。この実施形態Ａ１では、ポリマー（ａ１）は、ポリマー（ａ２）について規定される極性コモノマーを含有しない、すなわち有しない。好ましくは、上記シラン基（１又は複数）含有コモノマーは、ポリマー（ａ１）中に存在する唯一種のコモノマーである。従って、ポリマー（ａ１）は、好ましくは、シラン基（１又は複数）含有コモノマーの存在下で、ラジカル開始剤を使用して高圧重合プロセスでエチレンモノマーを共重合することにより製造されている。好ましくは、このシラン基（１又は複数）含有コモノマーは、エチレンのポリマー（ａ１）中に存在する唯一種のコモノマーである。
【００５０】
上記１つの好ましい実施形態（Ａ１）では、ポリマー（ａ１）は、これまでに又は請求項に規定されるとおり、好ましくは、式（Ｉ）に係るシラン基（１又は複数）含有コモノマーを有するエチレンのコポリマー、より好ましくは式（ＩＩ）に係るシラン基（１又は複数）含有コモノマーを有するエチレンのコポリマー、より好ましくはビニルトリメトキシシランコモノマー、ビニルビスメトキシエトキシシランコモノマー、ビニルトリエトキシシランコモノマー又はビニルトリメトキシシランコモノマーから選択される式（ＩＩ）に係るシラン基（１又は複数）含有コモノマーを有するエチレンのコポリマーである。最も好ましくは、ポリマー（ａ１）は、ビニルトリメトキシシランコモノマー、ビニルビスメトキシエトキシシランコモノマー、ビニルトリエトキシシランコモノマー又はビニルトリメトキシシランコモノマーを有するエチレンのコポリマー、好ましくはビニルトリメトキシシランコモノマー又はビニルトリエトキシシランコモノマーを有するエチレンのコポリマー、最も好ましくはビニルトリメトキシシランコモノマーを有するエチレンのコポリマーである。
【００５１】
別の実施形態（Ａ２）では、ポリマー（ａ）は、アクリル酸（Ｃ１−Ｃ６）−アルキルコモノマー又は（Ｃ１−Ｃ６）−アルキルアクリル酸（Ｃ１−Ｃ６）−アルキルコモノマーから選択される１以上の極性コモノマーを有するエチレンのコポリマー（ａ２）であって、シラン基（１又は複数）含有単位を保有するコポリマー（ａ２）である。この実施形態（Ａ２）では、ポリマー（ａ２）は、アクリル酸（Ｃ１−Ｃ６）−アルキルコモノマー又は（Ｃ１−Ｃ６）−アルキルアクリル酸（Ｃ１−Ｃ６）−アルキルコモノマーから選択される１以上の、好ましくは１つの極性コモノマー、及びシラン基（１又は複数）含有コモノマーを有するエチレンのコポリマーである。好ましくは、エチレンのポリマー（ａ２）の極性コモノマーは、アクリル酸（Ｃ１−Ｃ６）−アルキルコモノマーのうちの１つから、好ましくはアクリル酸メチルコモノマー、アクリル酸エチルコモノマー又はアクリル酸ブチルコモノマーから選択される。より好ましくは、ポリマー（ａ２）は、アクリル酸メチルコモノマー、アクリル酸エチルコモノマー又はアクリル酸ブチルコモノマーから選択される極性コモノマー及びシラン基（１又は複数）含有コモノマーを有するエチレンのコポリマーである。ポリマー（ａ２）は、最も好ましくは、アクリル酸メチルコモノマー、アクリル酸エチルコモノマー又はアクリル酸ブチルコモノマーから選択される極性コモノマー及び式（Ｉ）の化合物のシラン基（１又は複数）含有コモノマーを有するエチレンのコポリマーである。好ましくは、この実施形態では、上記極性コモノマー及び好ましいシラン基（１又は複数）含有コモノマーだけが、エチレンのコポリマー（ａ２）中に存在するコモノマーである。
【００５２】
別の実施形態（Ａ３）では、ポリマー（ａ）は、（Ｃ１−Ｃ８）−α−オレフィンコモノマーから選択される１以上の、好ましくは１つのコモノマーを有するエチレンのポリマーであることが好ましいポリマー（ａ３）である。この実施形態では、ポリマー（ａ３）は、好ましくはシラン基（１又は複数）含有単位を含有し、このシラン基（１又は複数）含有単位はポリマー（ａ３）の骨格にグラフト化されている。
【００５３】
最も好ましくは、ポリマー（ａ）は、ポリマー（ａ１）又は（ａ２）から選択される。
【００５４】
ポリマー（ａ２）中に存在する極性コモノマーの含有量は、「測定方法」のところで後述する「コモノマー含有量」に従って測定する場合、好ましくは０．５〜３０．０モル％、２．５〜２０．０モル％、好ましくは４．５〜１８モル％、好ましくは５．０〜１８．０モル％、好ましくは６．０〜１８．０モル％、好ましくは６．０〜１６．５モル％、より好ましくは６．８〜１５．０モル％、より好ましくは７．０〜１３．５モル％である。
【００５５】
上記別の好ましい実施形態（Ａ２）では、ポリマー（ａ２）は、好ましくは、これまでに、これ以降に又は請求項に規定される極性コモノマー、及びこれまでに又は請求項に規定される式（Ｉ）に係るシラン基（１又は複数）含有コモノマー、より好ましくは式（ＩＩ）に係るシラン基（１又は複数）含有コモノマー、より好ましくはビニルトリメトキシシランコモノマー、ビニルビスメトキシエトキシシランコモノマー、ビニルトリエトキシシランコモノマー又はビニルトリメトキシシランコモノマーから選択される式（ＩＩ）に係るシラン基（１又は複数）含有コモノマーを有するエチレンのコポリマーである。好ましくは、ポリマー（ａ２）は、アクリル酸メチルコモノマー、アクリル酸エチルコモノマー又はアクリル酸ブチルコモノマー、及びビニルトリメトキシシランコモノマー、ビニルビスメトキシエトキシシランコモノマー、ビニルトリエトキシシランコモノマー又はビニルトリメトキシシランコモノマー、好ましくはビニルトリメトキシシランコモノマー又はビニルトリエトキシシランコモノマーを有するエチレンのコポリマーである。より好ましくは、ポリマー（ａ２）は、アクリル酸メチルコモノマー、及びビニルトリメトキシシランコモノマー、ビニルビスメトキシエトキシシランコモノマー、ビニルトリエトキシシランコモノマー又はビニルトリメトキシシランコモノマー、好ましくはビニルトリメトキシシランコモノマー又はビニルトリエトキシシランコモノマー、より好ましくはビニルトリメトキシシランを有するエチレンのコポリマーである。
【００５６】
従って、ポリマー（ａ２）は、最も好ましくは、アクリル酸メチルコモノマーをこれまでに、これ以降に又は請求項に規定されるシラン基（１又は複数）含有コモノマーと共に有するエチレンのコポリマー、好ましくは、アクリル酸メチルコモノマー、及びビニルトリメトキシシランコモノマー又はビニルトリエトキシシランコモノマーを有するエチレンのコポリマー、好ましくはアクリル酸メチルコモノマー及びビニルトリメトキシシランコモノマーを有するエチレンのコポリマーである。
【００５７】
何らかの理論に結びつけられるわけではないが、アクリル酸メチル（ＭＡ）は、エステル熱分解反応を受けることがない唯一のアクリル酸エステルである。なぜならアクリル酸メチル（ＭＡ）は、この反応経路を持たないからである。それゆえ、ＭＡコモノマーを有するポリマー（ａ２）は、高温で、有害な遊離酸（アクリル酸）分解生成物を何ら生成せず、これによりエチレン及びアクリル酸メチルコモノマーのポリマー（ａ２）は、その最終物品の良好な品質及び製品寿命に寄与する。これは、例えばＥＶＡの酢酸ビニル単位には当てはまらない。なぜなら、高温でＥＶＡは有害な酢酸分解生成物を生成するからである。さらに、アクリル酸エチル（ＥＡ）又はアクリル酸ブチル（ＢＡ）等の他のアクリル酸エステルは、エステル熱分解反応を受ける可能性があり、分解したときには、揮発性のオレフィン性副生成物を生成する可能性がある。
【００５８】
上記中間層要素中に存在するポリマー（ａ）では、所望に応じて、先行技術と比べてポリマー（ａ）のＭＦＲを低下させることが可能であり、従って、本発明の好ましい層要素（ＬＥ）の製造の間により高い流動抵抗をもたらす。その結果として、好ましいＭＦＲは、所望に応じて、当該層要素（ＬＥ）の品質、及び当該層要素（ＬＥ）を備える物品にさらに寄与することができる。
【００５９】
当該ポリマー組成物、好ましくはポリマー（ａ）のメルトフローレート、ＭＦＲ２は、（ＩＳＯ  １１３３に従い、１９０℃及び荷重２．１６ｋｇにおいて）好ましくは２０ｇ／１０分未満、好ましくは１５ｇ／１０分未満、好ましくは０．１〜１３ｇ／１０分、好ましくは０．２〜１０ｇ／１０分、好ましくは０．３〜８ｇ／１０分、より好ましくは０．４〜６ｇ／１０分である。
【００６０】
当該ポリマー組成物、好ましくはポリマー（ａ）は、「測定方法」のところで後述する「レオロジー特性：動的剪断測定（周波数掃引測定）」に従って測定する場合、好ましくは３０．０〜１００．０、好ましくは４０．０〜８０．０の剪断減粘指数（ｓｈｅａｒ  ｔｈｉｎｎｉｎｇ  ｉｎｄｅｘ）、ＳＨＩ０．０５／３００、を有する。
【００６１】
好ましいＳＨＩ範囲は、上記中間層のポリマー組成物の優位なレオロジー特性にさらに寄与する。
【００６２】
従って、ポリマー（ａ）の好ましいＭＦＲ範囲及び好ましいＳＨＩ範囲の組み合わせは、本発明の好ましい層要素（ＬＥ）の品質にさらに寄与しうる。結果として、当該ポリマー組成物、好ましくはポリマー（ａ）の好ましいＭＦＲは、所望に応じて、本発明の好ましい層要素（ＬＥ）の品質に、物品に、好ましくは上記好ましい層要素（ＬＥ）を備える物品にさらに寄与しうる。さらに、本発明のポリマー（ａ）は、所望に応じて、低ＭＦＲ、例えば光起電（ＰＶ）モジュールの分野で従来使用されているＭＦＲよりも低いＭＦＲを有することができる。なぜなら、ポリマー（ａ）は、非常に有望な接着特性と組み合わせて優位な流動特性及び加工特性を有するからである。
【００６３】
緩和スペクトル指数（ＲＳＩ）は、ポリマーの長緩和時間挙動に対するカップリングの効果を定量するために使用することができる。このように、レオロジースペクトル指数（ＲＳＩ）は、ポリマー材料のとりわけ流動性の指標として当該技術分野で使用することができるレオロジー的なパラメータである。本発明では、ＲＳＩパラメータは、本発明の組成物の非常に有益なレオロジー挙動を記述するために使用され、（ポリマー（ａ）単独のＲＳＩ）（ＲＳＩ（ａ））に対する（ポリマー（ａ）及び顔料（ｂ）のブレンドのＲＳＩ）（ＲＳＩ（ａ＋ｂ））の比（本明細書中で、「ポリマー（ａ）＋顔料（ｂ）のＲＳＩ）／（ポリマー（ａ）のＲＳＩ」とも呼ばれる）又は「ＲＳＩ（ａ＋ｂ）／ＲＳＩ（ａ）」として表される。（ポリマー（ａ）単独のＲＳＩ）に対する（ポリマー（ａ）及び顔料（ｂ）のブレンドのＲＳＩ）の比は、好ましくは４．０以下、好ましくは１．１〜３．０、好ましくは１．２〜２．５である。好ましいＲＳＩは、所望に応じて、好ましい流動特性にさらに寄与する。ＲＳＩ測定方法は、「測定方法」のところで後述される。
【００６４】
当該組成物、好ましくはポリマー（ａ）は、「測定方法」のところで記載されるＡＳＴＭ  Ｄ３４１８に従って測定する場合、好ましくは１２０℃以下、好ましくは１１０℃以下、より好ましくは１００℃以下、最も好ましくは９５℃以下の融点を有する。好ましくは、当該組成物、より好ましくはポリマー（ａ）の融点は、「測定方法」のところで後述するように測定する場合、７０℃以上、より好ましくは７５℃以上、さらにより好ましくは７８℃以上である。上記好ましい融点は、例えば本発明の好ましい層要素（ＬＥ）の積層方法にとって有益である。なぜなら、溶融／軟化工程の時間を短縮できるからである。
【００６５】
典型的には、そして好ましくは、中間層要素の当該組成物、好ましくはエチレンのポリマー（ａ）の密度は、８６０ｋｇ／ｍ３超である。好ましくは、上記密度は、「測定方法」のところで後述するＩＳＯ１８７２−２によると、９７０ｋｇ／ｍ３以下であり、好ましくは９２０〜９６０ｋｇ／ｍ３である。
【００６６】
好ましいポリマー（ａ）は、ビニルトリメトキシシランコモノマーを有するエチレンのポリマー（ａ１）又はアクリル酸メチルコモノマー及びビニルトリメトキシシランコモノマーを有するエチレンのコポリマー（ａ２）である。最も好ましいポリマー（ａ）は、アクリル酸メチルコモノマー及びビニルトリメトキシシランコモノマーを有するエチレンのコポリマー（ａ２）である。
【００６７】
当該組成物のポリマー（ａ）は、例えば市販されていることもあり、又は化学文献に記載される公知の重合プロセスに従って、若しくはそのような重合プロセスと同様にして調製することができる。
【００６８】
好ましい実施形態では、ポリマー（ａ）、すなわちポリマー（ａ１）又は（ａ２）は、フリーラジカル重合を使用する高圧（ＨＰ）プロセスで、１以上の開始剤の存在下で、及び任意にポリマーのＭＦＲを制御するために連鎖移動剤（ＣＴＡ）を使用して、好適にはエチレンを上で定義されたとおりのシラン基（１又は複数）含有コモノマー（＝コモノマーとして存在するシラン基（１又は複数）含有単位）とともに重合すること、並びにポリマー（ａ２）の場合にはさらに極性コモノマー（１又は複数）とともに重合することにより製造される。ＨＰ反応器は、例えば周知の管型反応器若しくはオートクレーブ反応器又はこれらの組み合わせであってもよく、好適には管型反応器であることができる。上記高圧（ＨＰ）重合及び所望の最終用途に応じて上記ポリマーの他の特性をさらに適合させるためのプロセス条件の調整は、周知であり、文献に記載されており、当業者が容易に使用することができる。好適な重合温度は、４００℃以下、好適には８０〜３５０℃の範囲であり、圧力は７０ＭＰａ以上、好適には１００〜４００ＭＰａ、好適には１００〜３５０ＭＰａである。高圧重合は、一般に１００〜４００ＭＰａの圧力及び８０〜３５０℃の温度で実施される。このようなプロセスは周知であり、十分に文献に記載されており、以降でもさらに説明される。
【００６９】
上記コモノマー（１又は複数）が存在する場合、コモノマーとしてのシラン基（１又は複数）含有単位の好ましい形態を含めて上記コモノマー（１又は複数）の上記エチレンモノマーへの組み込み、及び上記コモノマー（１又は複数）の所望の最終含有量を得るためのコモノマー供給量の制御は、周知の手法で実施することができ、これは当業者の能力の範囲内である。
【００７０】
高圧ラジカル重合によるエチレン（共）重合体の製造のさらなる詳細は、とりわけ、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ、第６巻（１９８６）、３８３−４１０頁及びＥｎｃｙｃｌｏｐｅｄｉａ  ｏｆ  Ｍａｔｅｒｉａｌｓ：  Ｓｃｉｅｎｃｅ  ａｎｄ  Ｔｅｃｈｎｏｌｏｇｙ、２００１、Ｅｌｓｅｖｉｅｒ  Ｓｃｉｅｎｃｅ  Ｌｔｄ．中の「Ｐｏｌｙｅｔｈｙｌｅｎｅ：  Ｈｉｇｈ−ｐｒｅｓｓｕｒｅ」、Ｒ．Ｋｌｉｍｅｓｃｈ，Ｄ．Ｌｉｔｔｍａｎｎ及びＦ．−Ｏ．Ｍａｅｈｌｉｎｇ、７１８１−７１８４頁に見出すことができる。
【００７１】
このようなＨＰ重合は、いわゆるエチレンの低密度ポリマー（ＬＤＰＥ）をもたらし、本明細書ではポリマー（ａ１）又はポリマー（ａ２）をもたらす。用語「ＬＤＰＥ」は、ポリマー分野で周知の意味を有し、ＨＰで製造されるポリエチレンの性質、すなわち、オレフィン重合触媒（配位触媒としても知られる）の存在下で製造されるＰＥからＬＤＰＥを区別するための典型的特徴、例えば異なる分岐構造を説明する。用語「ＬＤＰＥ」は低密度ポリエチレンの略語であるが、この用語は、密度範囲を限定しないと理解され、低密度、中密度及び高密度のＬＤＰＥ様のＨＰポリエチレンに及ぶ。
【００７２】
ポリマー（ａ３）は、市販されていることもあり、又は十分に文献に記載されているように、配位触媒、典型的にはＺｉｅｇｌｅｒ−Ｎａｔｔａ触媒若しくはシングルサイト触媒を使用する重合プロセスで調製することができる。プロセス、プロセス条件及び触媒の選択は当業者の能力の範囲内である。
【００７３】
以降では、「本発明のポリマー組成物の量（１００重量％）に対する」量は、本発明のポリマー組成物中に存在する構成成分の量が全体で１００重量％になることを意味する。
【００７４】
ポリマー（ａ）の量は、当該組成物の全量（１００重量％）に対して、好ましくは５０．０〜９８．０重量％、好ましくは６０．０〜９８．０、好ましくは７０．０〜９７．５重量％、好ましくは７５．０〜９７．５重量％、好ましくは８０．０〜９７．０重量％、好ましくは８５．０〜９７．０重量％である。
【００７５】
顔料（ｂ）は、好ましくは無機顔料、好ましくは無機白色顔料から選択される。より好ましくは、顔料（ｂ）は二酸化チタン、ＴｉＯ２である。この二酸化チタン、ＴｉＯ２は、好ましくはルチル（金紅石）の形態にある。ルチルは、当該技術分野で周知のとおり、主として二酸化チタンに基づき、正方晶系の単位格子構造を有する鉱物である。
【００７６】
顔料（ｂ）の量は、当該組成物の全量（１００重量％）に対して、好ましくは２．００〜４０．０重量％、好適には２．００〜４０．０重量％、好ましくは２．２０〜３０．０重量％、好ましくは２．５０〜２５．０重量％、好ましくは２．５０〜２０．０重量％、より好ましくは２．５０〜１５．０重量％である。
【００７７】
顔料（ｂ）は、好ましくはクローノスインターナショナル（Ｋｒｏｎｏｓ  Ｉｎｔｅｒｎａｔｉｏｎａｌ）のような供給業者によって提供される市販の顔料製品である。例えばＫｒｏｎｏｓ  ２２２０は、好適な市販の二酸化チタン製品の単なる一例である。従って、顔料（ｂ）の量（重量％）は、供給業者によって提供される顔料製品の量である。市販の二酸化チタン製品（顔料（ｂ））は、担体媒質、例えば担体ポリマーのような他の成分を含有してもよい。上記のとおり、顔料のいずれのこのような他の成分も、当該ポリマー組成物の量（１００重量％）に対する顔料（ｂ）の量にカウントされる。すなわち、例えば顔料（ｂ）の任意の担体ポリマーは、本発明の「ポリマー成分」にはカウントされず、顔料（ｂ）の量にカウントされる。
【００７８】
１つの実施形態では、本発明の組成物は、好適には、顔料（ｂ）とは異なる添加剤（１又は複数）を含む。好ましくは、当該組成物は、当該組成物の全量（１００重量％）に対して、
０．０００１〜１０重量％の添加剤、好ましくは０．０００１重量％及び５．０重量％、例えば０．０００１重量％及び２．５重量％の、顔料（ｂ）とは異なる添加剤
を含む。
【００７９】
当然、この任意で好ましい添加剤はポリマー（ａ）とは異なる。
【００８０】
上記任意の添加剤は、例えば所望の最終用途に好適な従来の添加剤であり、当業者の能力の範囲内であり、その例としては、限定はされないが、好ましくは少なくとも酸化防止剤（１又は複数）、紫外光安定剤（１又は複数）及び／又は紫外光吸収剤が挙げられ、金属不活性化剤（１又は複数）、清澄剤（１又は複数）、光沢剤（１又は複数）、酸スカベンジャー（１又は複数）及びスリップ剤（１又は複数）なども挙げてよい。各添加剤は、例えば従来の量で使用することができ、本発明のポリマー組成物中に存在する添加剤の全量は、好ましくは、上で規定されたとおりである。このような添加剤は、一般に市販されており、例えば、Ｈａｎｓ  Ｚｗｅｉｆｅｌの「Ｐｌａｓｔｉｃ  Ａｄｄｉｔｉｖｅｓ  Ｈａｎｄｂｏｏｋ」、第５版、２００１に記載されている。
【００８１】
従って、１つの好ましい実施形態では、当該ポリマー組成物は、
（ａ１）シラン基（１若しくは複数）含有単位を保有するエチレンのポリマー、又は
（ａ２）アクリル酸（Ｃ１−Ｃ６）−アルキルコモノマー若しくは（Ｃ１−Ｃ６）−アルキルアクリル酸（Ｃ１−Ｃ６）−アルキルコモノマーから選択される１以上の極性コモノマーを有するエチレンのコポリマーであって、シラン基（１若しくは複数）含有単位を保有しかつ上記エチレンのポリマー（ａ１）とは異なるコポリマー；
から選択されるエチレンのポリマー（ａ）を含むポリマー成分と、
顔料（ｂ）であって、この顔料（ｂ）の量は、当該ポリマー組成物の量（１００重量％）に対して２．００重量％以上である顔料（ｂ）と、
任意に、添加剤、好ましくは０．０００１〜１０重量％の添加剤、好ましくは０．０００１重量％及び５．０重量％、例えば０．０００１重量％及び２．５重量％、の顔料（ｂ）とは異なる添加剤と
を含み、好ましくはこれらの成分からなる。
【００８２】
本発明の１つの好ましい実施形態では、当該ポリマー組成物は、当該組成物の全量（１００重量％）に対して、
５０．０〜９８．０重量％（５０．０重量％以上９８．０重量％以下）、好ましくは６０．０〜９８．０重量％、好ましくは７０．０〜９７．５重量％、好ましくは７５．０〜９７．５重量％、好ましくは８０．０〜９７．０重量％、好ましくは８５．０〜９７．０重量％、のポリマー成分であって、
（ａ１）シラン基（１若しくは複数）含有単位を保有するエチレンのポリマー、又は
（ａ２）アクリル酸（Ｃ１−Ｃ６）−アルキルコモノマー若しくは（Ｃ１−Ｃ６）−アルキルアクリル酸（Ｃ１−Ｃ６）−アルキルコモノマーから選択される１以上の極性コモノマーを有するエチレンのコポリマーであって、シラン基（１若しくは複数）含有単位を保有しかつ上記エチレンのポリマー（ａ１）とは異なるコポリマー
から選択されるエチレンのポリマー（ａ）を含み、好ましくはこのエチレンのポリマー（ａ）からなるポリマー成分と、
２．００重量％以上、好ましくは２．００〜４０．０重量％（２．００重量％以上４０．０重量％以下）、好適には２．００〜４０．０重量％、好ましくは２．２０〜３０．０重量％、好ましくは２．５０〜２５．０重量％、好ましくは２．５０〜２０．０重量％、より好ましくは２．５０〜１５．０重量％、の顔料（ｂ）と、
０〜１０．０重量％、好ましくは０．０００１〜１０重量％（０．０００１重量％以上１０重量％以下）の添加剤、好ましくは０．０００１重量％及び５．０重量％、例えば０．０００１重量％及び２．５重量％、の顔料（ｂ）とは異なる添加剤と
を含み、好ましくはこれらの成分からなる。
【００８３】
好ましい実施形態では、当該ポリマー組成物は、唯一のポリマー成分としてのポリマー（ａ）からなる。「ポリマー成分」は、本明細書中では、任意の添加剤のあらゆる担体ポリマー（１又は複数）、例えば顔料（ｂ）又は当該組成物に存在してもよい添加剤（１又は複数）のマスターバッチで使用される担体ポリマーを除外する。このような任意の担体ポリマー（１又は複数）は、ポリマー組成物の量（１００重量％）に対するそれぞれの添加剤の量に算入される。
【００８４】
当該ポリマー組成物、好ましくはポリマー（ａ）は、所望に応じて、架橋されていてもよい。当該ポリマー組成物、好ましくはポリマー（ａ）は、好ましくは、過酸化物を使用して架橋されていない。好ましくは、当該ポリマー組成物は過酸化物を含まない。
【００８５】
所望に応じて、最終用途によっては、当該ポリマー組成物、好ましくは当該層要素（ＬＥ）のポリマー組成物、好ましくはポリマー（ａ）は、本発明の積層方法の前又は本発明の積層方法の間にシラノール縮合触媒（ＳＣＣ）を使用してシラン基（１又は複数）含有単位を介して架橋されていてもよく、このシラノール縮合触媒（ＳＣＣ）は、好ましくは、スズ、亜鉛、鉄、鉛若しくはコバルトのカルボン酸塩又は芳香族有機スルホン酸の群から選択される。このようなＳＣＣは例えば、市販されている。
【００８６】
上で規定したＳＣＣは、架橋の目的で従来から供給されているシラノール縮合触媒であるということを理解されたい。
【００８７】
上記シラノール縮合触媒（ＳＣＣ）は、任意に当該ポリマー組成物、好ましくは当該層要素（ＬＥ）のポリマー組成物中に存在してもよいが、このシラノール縮合触媒（ＳＣＣ）は、より好ましくは、スズ、亜鉛、鉄、鉛及びコバルト等の金属のカルボン酸塩からなる群Ｃから、ブレンステッド酸に対して加水分解性である基を保有するチタン化合物（好ましくは、Ｂｏｒｅａｌｉｓ（ボレアリス）の国際公開第２０１１／１６０９６４号パンフレットに記載されるもの、この特許文献は参照として本明細書中に援用される）から、有機塩基から、無機酸から、並びに有機酸から選択され、好ましくは、スズ、亜鉛、鉄、鉛及びコバルト等の金属のカルボン酸塩から、ブレンステッド酸に対して加水分解性である基を保有するチタン化合物から、又は有機酸から選択され、好ましくは、ジブチルスズジラウレート（ＤＢＴＬ）、ジオクチルスズジラウレート（ＤＯＴＬ）、特にＤＯＴＬ、又は芳香族有機スルホン酸から選択される。この芳香族有機スルホン酸は、好適には、下記の構造要素を含む有機スルホン酸である。
Ａｒ（ＳＯ３Ｈ）ｘ      （ＩＩ）
上記式（ＩＩ）中、Ａｒは置換又は非置換のアリール基であり、置換されている場合、好適には少なくとも１つの炭素原子数５０以下のヒドロカルビル基で置換されており、ｘは少なくとも１である。あるいは、上記芳香族有機スルホン酸は、好適には、式（ＩＩ）のスルホン酸の酸無水物を含めた式（ＩＩ）のスルホン酸の前駆体、又は加水分解性の保護基（１又は複数）、例えば加水分解によって除去可能なアセチル基を備える式（ＩＩ）のスルホン酸である。このような有機スルホン酸は、例えば欧州特許第７３６０６５号明細書、あるいは欧州特許第１３０９６３１号明細書及び欧州特許第１３０９６３２号明細書に記載されている。
【００８８】
上記任意の架橋剤（ＳＣＣ）が存在する場合、上記任意の架橋剤（ＳＣＣ）の量は、エチレンのポリマー（ａ）１ｋｇあたり、好ましくは０〜０．１モル、例えば０．００００１〜０．１モル、好ましくは０．０００１〜０．０１モル、より好ましくは０．０００２〜０．００５モル、より好ましくは０．０００５〜０．００５モルである。上記のとおり、好ましくは、当該ポリマー組成物中には架橋剤（ＳＣＣ）は存在しない。
【００８９】
本発明の好ましい実施形態では、シラン縮合触媒（ＳＣＣ）は、スズ−有機触媒又は芳香族有機スルホン酸からなる群ＣのＳＣＣ群から選択されるが、このシラン縮合触媒（ＳＣＣ）はポリマー組成物中には存在しない。さらに好ましい実施形態では、上で規定された過酸化物もシラン縮合触媒（ＳＣＣ）も、当該ポリマー組成物中には存在しない。すなわち、好ましくは、当該ポリマー組成物は、過酸化物を含まず「群Ｃのシラン縮合触媒（ＳＣＣ）」を含まない。すでに記載したとおり、本発明の当該ポリマー組成物については、これまで、これ以降に又は請求項で触れる従来のＳＣＣ又は過酸化物を使用した当該ポリマー組成物の架橋を回避することができ、このことは、その最終用途、例えば本発明の層要素（ＬＥ）の良好な品質を成し遂げるために寄与する。
【００９０】
本発明は、当該ポリマー組成物を含む１以上の層を備える層要素（ＬＥ）を製造するための、先行する請求項のいずれか一項に記載のポリマー組成物の使用を提供する。
【００９１】
本発明は、当該層要素（ＬＥ）を備える物品を製造するための当該ポリマー組成物の使用も提供する。
【００９２】
本発明の層要素（ＬＥ）及びその最終用途
本発明は、１以上の層を備える層要素（ＬＥ）であって、少なくとも１つの層、好ましくは１つの層、が、
（ａ１）シラン基（１若しくは複数）含有単位を保有するエチレンのポリマー、
（ａ２）アクリル酸（Ｃ１−Ｃ６）−アルキルコモノマー若しくは（Ｃ１−Ｃ６）−アルキルアクリル酸（Ｃ１−Ｃ６）−アルキルコモノマーから選択される１以上の極性コモノマーを有するエチレンのコポリマーであって、シラン基（１若しくは複数）含有単位を保有しかつ上記エチレンのポリマー（ａ１）とは異なるコポリマー、又は
（ａ３）１以上の（Ｃ１−Ｃ１０）−α−オレフィンコモノマーを有するエチレンのコポリマーであって、エチレンのポリマー（ａ１）及びエチレンのポリマー（ａ２）とは異なるコポリマー
から選択されるエチレンのポリマー（ａ）を含むポリマー成分と、
顔料（ｂ）と
を含むポリマー組成物であって、顔料（ｂ）の量が、このポリマー組成物の量（１００重量％）に対して２．００重量％以上である本発明のポリマー組成物を含み、好ましくはこの本発明のポリマー組成物からなる層要素（ＬＥ）も提供する。
【００９３】
当該層要素（ＬＥ）は、
これまでに、これ以降に若しくは請求項に規定されるポリマー組成物を含む単層要素、又は
少なくとも１つの層が、これまでに、これ以降に若しくは請求項に規定されるポリマー組成物を含む多層要素
から選択される。
【００９４】
好ましくは、本発明の層要素（ＬＥ）の１以上の層は、本発明のポリマー組成物からなる。より好ましくは、上記層要素（ＬＥ）の１つの層は、当該ポリマー組成物を含み、好ましくは当該ポリマー組成物からなる。
【００９５】
本発明は、
（ａ１）シラン基（１若しくは複数）含有単位を保有するエチレンのポリマー、
（ａ２）アクリル酸（Ｃ１−Ｃ６）−アルキルコモノマー若しくは（Ｃ１−Ｃ６）−アルキルアクリル酸（Ｃ１−Ｃ６）−アルキルコモノマーから選択される１以上の極性コモノマーを有するエチレンのコポリマーであって、シラン基（１若しくは複数）含有単位を保有しかつ上記エチレンのポリマー（ａ１）とは異なるコポリマー、又は
（ａ３）１以上の（Ｃ１−Ｃ１０）−α−オレフィンコモノマーを有するエチレンのコポリマーであって、エチレンのポリマー（ａ１）及びエチレンのポリマー（ａ２）とは異なるコポリマー
から選択されるエチレンのポリマー（ａ）を含むポリマー成分と、
顔料（ｂ）と
を含むポリマー組成物であって、顔料（ｂ）の量が、このポリマー組成物の量（１００重量％）に対して２．００重量％以上である本発明のポリマー組成物を含み、好ましくはこの本発明のポリマー組成物からなる層要素（ＬＥ）を備える物品も提供する。
【００９６】
当該層要素（ＬＥ）は、上記物品の一部分、例えば任意の形状の物品、例えば成形品、例えば瓶（ボトル）若しくは容器（コンテナ）の一層であることができるし、又はこの物品は、例えば包装若しくは熱成形用の単層フィルム若しくは多層フィルムである層要素（ＬＥ）である、すなわち層要素（ＬＥ）からなるか、又はこの物品は、２以上の層要素の多層組立体であって、１つの層要素が本発明の層要素（ＬＥ）である多層組立体である。
【００９７】
本発明の組立体の当該層要素の一部又は各々は、典型的には、そして好ましくは、上記組立体に異なる機能性をもたらすということを理解されたい。
【００９８】
好ましい層要素（ＬＥ）、好ましくは当該物品の当該層要素（ＬＥ）は、これまでに、これ以降に又は請求項に規定されるポリマー組成物を含み、好ましくはこのポリマー組成物からなる単層要素である。
【００９９】
上記物品は、好ましくは、２以上の層要素を備える多層組立体であって、少なくとも１つの層要素が当該層要素（ＬＥ）である多層組立体である。光起電（ＰＶ）モジュールは、当該分野で周知であり当業者にとっては明らかであるとおり、異なる機能性の層要素を備えるこのような多層組立体の一例である。
【０１００】
従って、当該物品、好ましい組立体、は、好ましくは、光起電要素及び１以上のさらなる層要素を備える光起電（ＰＶ）モジュールであって、少なくとも１つの層要素が、
（ａ１）シラン基（１若しくは複数）含有単位を保有するエチレンのポリマー、
（ａ２）アクリル酸（Ｃ１−Ｃ６）−アルキルコモノマー若しくは（Ｃ１−Ｃ６）−アルキルアクリル酸（Ｃ１−Ｃ６）−アルキルコモノマーから選択される１以上の極性コモノマーを有するエチレンのコポリマーであって、シラン基（１若しくは複数）含有単位を保有しかつ上記エチレンのポリマー（ａ１）とは異なるコポリマー、又は
（ａ３）１以上の（Ｃ１−Ｃ１０）−α−オレフィンコモノマーを有するエチレンのコポリマーであって、エチレンのポリマー（ａ１）及びエチレンのポリマー（ａ２）とは異なるコポリマー
から選択されるエチレンのポリマー（ａ）を含むポリマー成分と、
顔料（ｂ）と
を含むポリマー組成物であって、顔料（ｂ）の量が、このポリマー組成物の量（１００重量％）に対して２．００重量％以上である当該ポリマー組成物を含み、好ましくはこのポリマー組成物からなる本発明の層要素（ＬＥ）である。
【０１０１】
好ましくは、本発明の光起電（ＰＶ）モジュールは、保護用表側層要素、表側封止層要素、光起電要素、裏側封止層要素及び保護用裏側層要素をこの順に備え、少なくとも１つの層要素は本発明の層要素（ＬＥ）である。
【０１０２】
本明細書中では、当該ＰＶモジュールの上記保護用表側層要素及び上記表側封止層要素は当該光起電（ＰＶ）モジュールの受光側にあると理解されたい。
【０１０３】
上記保護用裏側層要素は、本明細書中では後板層要素とも呼ばれる。
【０１０４】
「光起電要素」は、光起電活性を有する要素を意味する。この光起電要素は、例えば当該技術分野で周知の意味を有する光電池（１又は複数）の素子であることができる。ケイ素系材料、例えば結晶性ケイ素は、光電池（１又は複数）で使用される材料の限定を意図しない例である。結晶性ケイ素材料は、当業者にとっては周知であるとおり、結晶性及び結晶サイズに関して様々であってもよい。あるいは、この光起電要素は、基材層であって、この基材層の１つの表面の上に光起電活性を有するさらなる層若しくは堆積物が供される基材層、例えば一方の側に光起電活性を有するインク材料がプリントされているガラス層であってもよく、又は一方の側に光起電活性を有する材料が堆積される基材層であってもよい。例えば、光起電要素（光起電力素子）の周知の薄膜法では、例えば光起電活性を有するインクが、典型的にはガラス基材である基材の一方の側に印刷される。
【０１０５】
上記光起電要素は、最も好ましくは光電池の素子である。
【０１０６】
「光電池（１又は複数）」は、本明細書中では、コネクタを伴うこれまでに説明した光電池の層要素（１又は複数）を意味する。
【０１０７】
上記ＰＶモジュールは、任意に、後板層要素の後のさらなる層要素として保護カバーをこの順に備えてもよく、この保護カバーは、例えば金属フレーム、例えば（接続箱を備える）アルミニウムフレームであってもよい。
【０１０８】
すべての上記用語は、当該技術分野で周知の意味を有する。
【０１０９】
当該層要素（ＬＥ）の当該ポリマー組成物以外の上記の要素の材料は、先行技術において周知であり、所望のＰＶモジュールに応じて当業者が選ぶことができる。
【０１１０】
周知のように、本発明の光起電モジュールの要素及び層構造は、当該ＰＶモジュールの所望のタイプに応じて変わりうる。上記光起電モジュールは、リジッドであってもよくフレキシブルであってもよい。リジッドな光起電モジュールは、例えば、リジッドな保護用表側層要素、例えばガラス要素、リジッド又は典型的にはフレキシブルな表側封止層要素、光起電層要素、リジッド又は典型的にはフレキシブルな裏側封止層要素、及びリジッドであってもよくフレキシブルであってもよい後板層要素を含有することができる。フレキシブルなモジュールでは、上記の要素はすべてフレキシブルであり、これにより保護用の表側層要素及び裏側層要素並びに表側封止層要素及び裏側封止層要素は、典型的には、ポリマー製の層要素に基づく。
【０１１１】
さらに、当該ＰＶモジュールの上記の層要素のうちのいずれも、単層要素であってもよく多層要素であってもよい。好ましくは、当該ＰＶモジュールの表側封止層要素及び裏側封止層要素のうちの少なくとも１つ、好ましくは両方は、封止単層要素である。
【０１１２】
本発明の物品としての当該光起電（ＰＶ）モジュールの最も好ましい実施形態は、保護用表側層要素、表側封止層要素、光起電要素、裏側封止層要素及び保護用裏側層要素をこの順に備える光起電（ＰＶ）モジュールであって、この裏側封止層要素は本発明の層要素（ＬＥ）である。
【０１１３】
この実施形態では、当該ＰＶモジュールの他の層要素は、好ましくは当該層要素（ＬＥ）とは異なる。すなわち、この他の層要素は、上記裏側封止層要素としての当該層要素（ＬＥ）のポリマー組成物と比べて異なるポリマー組成物からなる。
【０１１４】
保護用裏側層要素のような他の層要素も、当該層要素（ＬＥ）を備えることも可能である。好ましくは、上記裏側封止要素のみが、本発明のポリマー組成物を含み、好ましくは本発明のポリマー組成物からなる本発明の層要素（ＬＥ）である。
【０１１５】
より好ましくは、上記裏側封止要素は、好ましくは本発明の組成物を含み、好ましくは本発明の組成物からなる単層要素である層要素（ＬＥ）であることが好ましい。
【０１１６】
限定を意図しない例のみとして、上記表側封止層要素及び裏側封止層要素の厚さは、典型的には２ｍｍ以下、好ましくは１ｍｍ以下、典型的には０．３〜０．６ｍｍである。
【０１１７】
限定を意図しない例のみとして、上記リジッドな保護用表側層要素、例えばガラス層の厚さは、典型的には１０ｍｍ以下、好ましくは８ｍｍ以下、好ましくは２〜４ｍｍである。限定を意図しない例のみとして、上記フレキシブルな保護用表側層要素、例えばポリマー製の（多）層要素の厚さは、典型的には７００μｍ以下、例えば９０〜７００μｍ、好適には１００〜５００μｍ、例えば１００〜４００μｍである。
【０１１８】
限定を意図しない例のみとして、光起電要素、例えば単結晶光電池の素子の厚さは、典型的には１００〜５００ミクロン（１００〜５００μｍ）である。
【０１１９】
いくつかの実施形態では、当該技術分野で周知のとおり、組立体、好ましくは本発明のＰＶモジュールの異なる層要素の間、及び／又は当該層要素（ＬＥ）のような層要素（１若しくは複数）の多層要素の複数の層の間に接着剤層が存在してもよい。このような接着剤層は、２つの要素の間の接着を向上する機能を有し、積層分野で周知の意味を有する。当業者には明らかなように、この接着剤層は、当該ＰＶモジュールの他の機能的層要素、例えばこれまで、これ以降又は請求項に特定される機能的層要素とは区別されるものである。好ましくは、保護用表側層要素と表側封止層要素との間に接着剤層は存在せず、かつ／又は、好ましくは、保護用裏側層要素と裏側封止層要素との間に接着剤層は存在しない。好ましくは、裏側封止要素としての層要素（ＬＥ）と上記ＰＶモジュールの光起電要素との間に接着剤層は存在しない。さらに好ましくは、当該層要素（ＬＥ）の任意の多層要素の複数の層の間に接着剤層は存在しない。１つの好ましい実施形態では、当該層要素（ＬＥ）は単層要素である。
【０１２０】
ＰＶモジュールの別個の層要素は、光起電の分野で周知のやり方で、若しくは文献から製造することができるし、又はＰＶモジュール用の層要素としてすでに市販されている。当該層要素（ＬＥ）、好ましくは裏側封止層要素としての層要素（ＬＥ）のＰＶ層要素は、後述するようにして製造できる。
【０１２１】
上記層要素の一部分は、一体的な形態にあってもよく、すなわち、上記ＰＶ要素のうちの２以上は、後述する本発明の好ましい積層方法に供される前に、例えば積層により一体化されてもよいということも理解される。
【０１２２】
図１は、保護用表側層要素（１）、表側封止層要素（２）、光起電要素（３）、裏側封止層要素（４）及び保護用裏側層要素（５）を備える本発明の代表的なＰＶモジュールの模式図である。この好ましい実施形態では、裏側封止層要素（４）が本発明の層要素（ＬＥ）である。
【０１２３】
本発明は、層要素（ＬＥ）の製造方法であって、この層要素（ＬＥ）が、典型的には文献に記載されている従来の押出機を使用する押出によって製造される方法をさらに提供する。好ましくは、層要素（ＬＥ）としての単層要素又は多層要素の層要素、好ましくは単層要素がキャストフィルム押出によって製造される。
【０１２４】
本発明は、本発明の物品の製造方法、好ましくはこれまでに、これ以降に又は請求項に規定される組立体の、積層による製造方法であって、
ポリマー製層要素（ＬＥ）は、
（ａ）ポリマー
を含むポリマー組成物を含み、
当該方法は、
（ｉ）上記少なくとも１つの基材要素及び上記少なくとも１つのポリマー製層要素（ＬＥ）を多層組立体の形態に配置する組み立て工程と、
（ｉｉ）この多層組立体を任意に減圧条件のチャンバー中で加熱する加熱工程と、
（ｉｉｉ）上記多層組立体にかかる圧力が、一段階又は多段階で徐々に上昇される圧力ビルドアップ（増大）工程と、
（ｉｖ）上記圧力が、上記組立体の積層が起こる加熱された状態で、上記多層組立体に対して保たれる圧力保持工程と、
（ｖ）得られた多層積層体を、後の使用のために、冷却して取り出す回収工程と
を備える方法をさらに提供する。
【０１２５】
上記積層方法の下記のプロセス条件は、本発明の光起電（ＰＶ）モジュールを製造するために好ましく、それらは任意の順序で組み合わせることができる。
【０１２６】
本発明のＰＶモジュールの好ましい製造方法は、当該ＰＶモジュールの異なる機能的層要素、典型的には予め作製された層要素が積層され、一体化された最終のＰＶモジュールが形成される積層方法である。
【０１２７】
このように、本発明は、保護用表側層要素、表側封止層要素、光起電要素、裏側封止層要素及び保護用裏側層要素をこの順に備える光起電（ＰＶ）モジュールを製造するための好ましい積層方法であって、少なくとも上記裏側封止層要素が、好ましくは上記裏側封止層要素だけが、
（ａ１）シラン基（１若しくは複数）含有単位を保有するエチレンのポリマー、
（ａ２）アクリル酸（Ｃ１−Ｃ６）−アルキルコモノマー若しくは（Ｃ１−Ｃ６）−アルキルアクリル酸（Ｃ１−Ｃ６）−アルキルコモノマーから選択される１以上の極性コモノマーを有するエチレンのコポリマーであって、シラン基（１若しくは複数）含有単位を保有しかつ上記エチレンのポリマー（ａ１）とは異なるコポリマー、又は
（ａ３）１以上の（Ｃ１−Ｃ１０）−α−オレフィンコモノマーを有するエチレンのコポリマーであって、エチレンのポリマー（ａ１）及びエチレンのポリマー（ａ２）とは異なるコポリマー
から選択されるエチレンのポリマー（ａ）を含むポリマー成分と、
顔料（ｂ）と
を含む当該ポリマー組成物であって、上記顔料（ｂ）の量が、上記ポリマー組成物の量（１００重量％）に対して２．００重量％以上である
当該ポリマー組成物を含み、好ましくはこのポリマー組成物からなる本発明の層要素（ＬＥ）であり、
当該方法は、
（ｉ）保護用表側層要素、表側封止層要素、光起電要素、裏側封止層要素及び保護用裏側層要素を、与えられた順）に、光起電モジュール組立体の形態に配置する組み立て工程と、
（ｉｉ）この光起電モジュール組立体を任意に減圧条件のチャンバー中で加熱する加熱工程と、
（ｉｉｉ）上記多層組立体にかかる圧力が、一段階又は多段階で徐々に上昇される圧力ビルドアップ（増大）工程と、
（ｉｖ）上記圧力が、上記組立体の積層が起こる加熱された状態で、上記多層組立体に対して保たれる圧力保持工程と、
（ｖ）得られた光起電モジュールを、後の使用のために、冷却して取り出す回収工程と
を備える方法も提供する。
【０１２８】
上記積層方法は、例えば積層されるべき多層積層体に好適であるいずれの従来のラミネーターであってもよいラミネーター設備において実施される。ラミネーターの選択は、当業者の能力の範囲内である。典型的には、このラミネーターは、上記加熱、任意の、及び好ましい、減圧、プレス及び被覆（冷却を含む）の工程（ｉｉ）〜（ｉｖ）が行われるチャンバーを備える。
【０１２９】
本発明の好ましい積層方法では、下記のとおりである。
【０１３０】
圧力ビルドアップ工程（ｉｉｉ）は、好ましくは、少なくとも１つのポリマー製層要素（ＬＥ）が上記ポリマー製層要素（ＬＥ）のポリマー（ａ）、好ましくはポリマー（ａ１）又はポリマー（ａ２）の融点よりも３〜１０℃高い温度に到達したとき、開始される。
【０１３１】
圧力ビルドアップ工程（ｉｉｉ）は、好ましくは、少なくとも１つのポリマー製層要素（ＬＥ）が少なくとも８５℃、好適には８５〜１５０℃、好適には８５〜１４８℃の温度に到達したときに、開始される。
【０１３２】
プレス工程（ｉｉｉ）で使用される圧力は、好ましくは１０００ｍｂａｒ以下、好ましくは５００〜９００ｍｂａｒである。上記の好ましい範囲の規定は、圧力保持工程（ｉｖ）の最後で、圧力が、回収工程（ｖ）の前に０ｍｂａｒであるように低下されてもよいことを意味する。
【０１３３】
加熱工程（ｉｉ）の継続時間は、好ましくは０．５〜７分、好ましくは１〜６分、好適には１．５〜５分である。加熱工程（ｉｉ）は、段階的に行うことができ、典型的には段階的に行われる。
【０１３４】
圧力ビルドアップ工程（ｉｉｉ）の継続時間は、好ましくは０．０１〜１０分、好ましくは０．０１〜５分、好ましくは０．０１〜３分である。圧力ビルドアップ工程（ｉｉｉ）は、一段階で行うことができるし、多段階で行うこともできる。
【０１３５】
圧力保持工程（ｉｖ）の継続時間は、好ましくは０．５〜２０分、好ましくは０．７〜１５分である。
【０１３６】
好ましくは、圧力ビルドアップ工程（ｉｉｉ）の継続時間及び圧力保持工程（ｉｖ）の継続時間の和は、好ましくは０．５〜２０分、好ましくは０．５〜１８分、好ましくは０．５〜１５分である。
【０１３７】
加熱工程（ｉｉ）の継続時間、圧力ビルドアップ工程（ｉｉｉ）の継続時間及び圧力保持工程（ｉｖ）の継続時間の和は、好ましくは２５分未満、好ましくは２〜２２分、好ましくは５〜２２分である。
【実施例】
【０１３８】
測定方法
説明部分又は実験項に特段の記載がない限り、本文又は実験項に明記したポリマー組成物、極性ポリマー及び／又はそれらのあらゆる試料調製物の特性の決定については、以下の方法を使用した。
【０１３９】
メルトフローレート
メルトフローレート（ＭＦＲ）は、ＩＳＯ１１３３に従って測定し、ｇ／１０分単位で示す。ＭＦＲは、ポリマーの流動性、従って加工性の指標である。メルトフローレートが高いほど、ポリマーの粘度は低い。このＭＦＲは、ポリエチレンについては１９０℃で測定した。ＭＦＲは、２．１６ｋｇ（ＭＦＲ２）又は５ｋｇ（ＭＦＲ５）等の異なる荷重で測定されてもよい。
【０１４０】
密度
低密度ポリエチレン（ＬＤＰＥ）：ポリマーの密度を、ＩＳＯ  １１８３−２に従って測定した。試料調製は、ＩＳＯ  １８７２−２  表３  Ｑ（圧縮成形）に従って行った。
【０１４１】
コモノマー含有量：
ポリマー中に存在する極性コモノマーの含有量（重量％及びモル％）並びにポリマー組成物中（好ましくはポリマー中）に存在するシラン基（１又は複数）含有単位（好ましくはコモノマー）の含有量（重量％及びモル％）：
定量的核磁気共鳴（ＮＭＲ）分光法を使用して、本文中のこれまでに又はこれ以降に与えられるポリマー組成物又はポリマーのコモノマー含有量を定量した。
定量的１Ｈ  ＮＭＲスペクトルは、４００．１５ＭＨｚで動作するＢｒｕｋｅｒ  Ａｄｖａｎｃｅ  ＩＩＩ  ４００  ＮＭＲ分光計を使用して溶液状態で記録した。すべてのスペクトルを、１００℃の標準的なブロードバンドインバース（ｂｒｏａｄ−ｂａｎｄ  ｉｎｖｅｒｓｅ）５ｍｍプローブヘッドを使用し、すべての空圧について窒素ガスを使用して記録した。およそ２００ｍｇの物質をジ−ｔｅｒｔ−ブチルヒドロキシトルエン（ＢＨＴ）（ＣＡＳ  １２８−３７−０）を安定剤として使用して、１，２−テトラクロロエタン−ｄ２（ＴＣＥ−ｄ２）に溶解させた。３０°パルス、緩和遅延３秒及び試料回転なしを利用して標準的なシングルパルス励起を採用した。２回のダミースキャンを使用して１スペクトルあたり全部で１６の過渡信号を取得した。サンプリング間隔６０μｓで、１ＦＩＤあたり全部で３２，０００のデータポイントを集め、これは約２０ｐｐｍのスペクトル窓に対応した。次いでこのＦＩＤを６４，０００データポイントまでゼロ埋めし、指数窓関数を０．３Ｈｚのラインブロードニングで適用した。同じポリマー中に存在する場合にアクリル酸メチル及びビニルトリメチルシロキサン共重合から生じる定量的シグナルを分解することができることを主な理由として、この設定を選んだ。
【０１４２】
定量的１Ｈ  ＮＭＲスペクトルを処理し、積分し、カスタムスペクトル解析自動化プログラムを使用して定量的特性を決定した。すべての化学シフトは、５．９５ｐｐｍの残留するプロトン化溶媒のシグナルを内部標準とした。
【０１４３】
存在する場合、種々のコモノマー配列での酢酸ビニル（ＶＡ）、アクリル酸メチル（ＭＡ）、アクリル酸ブチル（ＢＡ）及びビニルトリメチルシロキサン（ＶＴＭＳ）の組み込みから生じる特徴的なシグナルを観測した（Ｒａｎｄｅｌｌ８９）。すべてのコモノマー含有量を、ポリマー中に存在するすべての他のモノマーに対して算出した。
【０１４４】
酢酸ビニル（ＶＡ）組み込みは、＊ＶＡ部位に帰属される４．８４ｐｐｍのシグナルの積分値を使用し、コモノマーあたりの報告する核の数を考慮し、存在する場合のＢＨＴ由来のＯＨプロトンの重なりについて補正して定量した。
ＶＡ＝（Ｉ＊ＶＡ−（ＩＡｒＢＨＴ）／２）／１
【０１４５】
アクリル酸メチル（ＭＡ）組み込みは、１ＭＡ部位に帰属される３．６５ｐｐｍのシグナルの積分値を使用し、コモノマーあたりの報告する核の数を考慮して定量した。
ＭＡ＝Ｉ１ＭＡ／３
【０１４６】
アクリル酸ブチル（ＢＡ）組み込みは、４ＢＡ部位に帰属される４．０８ｐｐｍのシグナルの積分値を使用し、コモノマーあたりの報告する核の数を考慮して定量した。
ＢＡ＝Ｉ４ＢＡ／２
【０１４７】
ビニルトリメチルシロキサン組み込みは、１ＶＴＭＳ部位に帰属される３．５６ｐｐｍのシグナルの積分値を使用し、コモノマーあたりの報告する核の数を考慮して定量した。
ＶＴＭＳ＝Ｉ１ＶＴＭＳ／９
【０１４８】
安定剤としてのＢＨＴの付加的な使用から生じる特徴的なシグナルを観測した。ＢＨＴ含有量は、ＡｒＢＨＴ部位に帰属される６．９３ｐｐｍのシグナルの積分値を使用し、１分子あたりの核の数を考慮して定量した。
ＢＨＴ＝ＩＡｒＢＨＴ／２
【０１４９】
エチレンコモノマー含有量は、０．００〜３．００ｐｐｍの混ざり合った脂肪族（バルク）シグナルの積分値を使用して定量した。この積分値は、分離した酢酸ビニル組み込み由来の１ＶＡ（３）部位及びαＶＡ（２）部位、分離したアクリル酸メチル組み込み由来の□ＭＡ部位及びαＭＡ部位、分離したアクリル酸ブチル組み込み由来の１ＢＡ（３）部位、２ＢＡ（２）部位、３ＢＡ（２）部位、□ＢＡ（１）部位及びαＢＡ（２）部位、分離したビニルシラン組み込み由来の□ＶＴＭＳ部位及びαＶＴＭＳ部位、並びにＢＨＴ由来の脂肪族部位、並びにポリエチレン配列由来の部位を含みうる。全エチレンコモノマー含有量は、上記バルク積分値に基づいて、かつ観測したコモノマー配列及びＢＨＴを補正して算出した。
Ｅ＝（１／４）×［Ｉバルク−５×ＶＡ−３×ＭＡ−１０×ＢＡ−３×ＶＴＭＳ−２１×ＢＨＴ］
【０１５０】
上記バルクシグナル中のαシグナルの半分はエチレンを表しコモノマーを表さないこと、及び関連する分岐部位がない２つの飽和鎖の末端（Ｓ）について補正することは不可能であるためわずかの誤差が導入されることに留意されたい
ポリマー中の所定のモノマー（Ｍ）の全モル分率は、下記のように算出した。
ｆＭ＝Ｍ／（Ｅ＋ＶＡ＋ＭＡ＋ＢＡ＋ＶＴＭＳ）
【０１５１】
モルパーセント単位の所定のモノマー（Ｍ）の全コモノマー組み込み率は、標準的なやり方でモル分率から算出した。
Ｍ［モル％］＝１００×ｆＭ
【０１５２】
重量パーセント単位での所定のモノマー（Ｍ）の全コモノマー組み込み率は、標準的なやり方でモル分率及び上記モノマーの分子量（ＭＷ）から算出した。
Ｍ［重量％］＝１００×（ｆＭ×ＭＷ）／（（ｆＶＡ×８６．０９）＋（ｆＭＡ×８６．０９）＋（ｆＢＡ×１２８．１７）＋（ｆＶＴＭＳ×１４８．２３）＋（（１−ｆＶＡ−ｆＭＡ−ｆＢＡ−ｆＶＴＭＳ）×２８．０５））
ｒａｎｄａｌｌ８９：  Ｊ．Ｒａｎｄａｌｌ、Ｍａｃｒｏｍｏｌ．Ｓｃｉ．、Ｒｅｖ．Ｍａｃｒｏｍｏｌ．Ｃｈｅｍ．Ｐｈｙｓ．１９８９、Ｃ２９、２０１。
【０１５３】
他の特定の化学種由来の特徴的なシグナルが観測される場合、定量化及び／又は補正のロジックは、具体的に記載した化学種について使用するロジックと同様に拡張することができる。つまり、特徴的なシグナルの特定、特定のシグナル（１又は複数）の積分による定量化、報告する核の数の決定、並びにバルク積分値及び関連する計算における補正。このプロセスは注目する特定の化学種に対して特定のものであるが、このアプローチはポリマーの定量的ＮＭＲ分光法の基本原理に基づいており、従って、当業者が必要に応じて実行することができる。
【０１５４】
接着試験
接着試験は、積層した細片に対して実施し、封止材フィルム及び後板を引張試験設備中で剥がし、その間、このために必要な力を測定する。
ガラス、２枚の封入材フィルム及び後板からなる積層体を最初に積層する。このガラスと第１封止材フィルムとの間に、テフロン（登録商標）の小さいシートを一方の端部に挿入する。これにより、ガラスに接着されない封止材及び後板の小部分を生成することになる。この部分を、引張試験装置のための固定点として使用することになる。
【０１５５】
次に、この積層体を、積層体に沿って切断し、１５ｍｍ幅の細片を形成し、この切断は、ガラス表面まで後板及び封入材フィルムをすべて貫通する。
【０１５６】
この積層体を引張試験設備の中に載置し、引張試験装置のクランプを上記細片の末端に取り付ける。
【０１５７】
引張角は、上記積層体に対して９０°であり、引張速度は、１４ｍｍ／分である。
【０１５８】
細片に沿って２５ｍｍから開始して５０ｍｍの剥離の間の平均として引張力を測定する。
【０１５９】
５０ｍｍにわたる平均力を上記細片の幅（１５ｍｍ）で除し、接着強度（Ｎ／ｃｍ）として提示する。
【０１６０】
レオロジー特性：
動的剪断測定（周波数掃引測定）
本文中にこれまでに又はこれ以降に与えられるポリマー組成物又はポリマーの融液（ｍｅｌｔ）の動的剪断測定による特性解析は、ＩＳＯ規格６７２１−１及び６７２１−１０に従う。測定は、２５ｍｍ平行平板の配置を備えるＡｎｔｏｎ  Ｐａａｒ  ＭＣＲ５０１応力制御型回転レオメータで実施した。測定は、窒素雰囲気を使用し、歪みを線形粘弾性領域内に設定して圧縮成形平板で行った。振動剪断試験は、０．０１〜６００ｒａｄ／ｓの周波数範囲を適用し、ギャップを１．３ｍｍに設定して１９０℃で行った。
【０１６１】
動的剪断実験では、正弦波的に変化する剪断歪み又は剪断応力（それぞれ歪み及び応力を制御したモード）でプローブを均一な変形に供する。制御歪み実験では、下記式で表すことができる正弦波歪みにプローブを供する。
γ（ｔ）＝γ０ｓｉｎ（ωｔ）      （１）
加えた歪みが線形粘弾性領域の範囲内にあれば、得られる正弦波応力応答は下記式で与えられうる。
σ（ｔ）＝σ０ｓｉｎ（ωｔ＋δ）      （２）
上記式中、
σ０及びγ０はそれぞれ応力振幅及び歪み振幅であり、
ωは角周波数であり、
δは位相差（加えた歪みと応力応答との間の損失角）であり、
ｔは時間である。
【０１６２】
動的試験結果は、典型的にはいくつかの異なるレオロジー関数、つまり剪断貯蔵弾性率Ｇ’、剪断損失弾性率Ｇ”、複素剪断弾性率Ｇ＊、複素剪断粘度η＊、動的剪断粘度η’、複素剪断粘度の異相成分η”及び損失正接ｔａｎδによって表され、上記レオロジー関数は以下のとおりに表すことができる。
【０１６３】
【数１】
2020519731.tif 000003
【０１６４】
上述のレオロジー関数に加えて、いわゆる弾性指数ＥＩ（ｘ）等の他のレオロジーパラメータを決定することもできる。弾性指数ＥＩ（ｘ）はｘｋＰａの損失弾性率Ｇ”の値に対して決定された貯蔵弾性率Ｇ’の値であり、式（９）によって記述することができる。
ＥＩ（ｘ）＝（Ｇ”＝ｘｋＰａ）に対するＧ’［Ｐａ］      （９）
【０１６５】
例えば、ＥＩ（５ｋＰａ）は、５ｋＰａに等しいＧ”の値に対して決定される貯蔵弾性率Ｇ’の値によって定義される。
【０１６６】
剪断減粘指数（ＳＨＩ０．０５／３００）は、周波数０．０５ｒａｄ／ｓ及び３００ｒａｄ／ｓで測定される２つの粘度の比、μ０．０５／μ３００として定義される。
【０１６７】
参考文献
［１］「Ｒｈｅｏｌｏｇｉｃａｌ  ｃｈａｒａｃｔｅｒｉｚａｔｉｏｎ  ｏｆ  ｐｏｌｙｅｔｈｙｌｅｎｅ  ｆｒａｃｔｉｏｎｓ」、Ｈｅｉｎｏ，Ｅ．Ｌ．，Ｌｅｈｔｉｎｅｎ，Ａ．，Ｔａｎｎｅｒ  Ｊ．，Ｓｅｐｐａｌａ，Ｊ．，Ｎｅｓｔｅ  Ｏｙ，Ｐｏｒｖｏｏ，Ｆｉｎｌａｎｄ，Ｔｈｅｏｒ．Ａｐｐｌ．Ｒｈｅｏｌ．，Ｐｒｏｃ．Ｉｎｔ．Ｃｏｎｇｒ．Ｒｈｅｏｌ，１１ｔｈ（１９９２），１，３６０−３６２
［２］「Ｔｈｅ  ｉｎｆｌｕｅｎｃｅ  ｏｆ  ｍｏｌｅｃｕｌａｒ  ｓｔｒｕｃｔｕｒｅ  ｏｎ  ｓｏｍｅ  ｒｈｅｏｌｏｇｉｃａｌ  ｐｒｏｐｅｒｔｉｅｓ  ｏｆ  ｐｏｌｙｅｔｈｙｌｅｎｅ」、Ｈｅｉｎｏ，Ｅ．Ｌ．，Ｂｏｒｅａｌｉｓ  Ｐｏｌｙｍｅｒｓ  Ｏｙ，Ｐｏｒｖｏｏ，Ｆｉｎｌａｎｄ，Ａｎｎｕａｌ  Ｔｒａｎｓａｃｔｉｏｎｓ  ｏｆ  ｔｈｅ  Ｎｏｒｄｉｃ  Ｒｈｅｏｌｏｇｙ  Ｓｏｃｉｅｔｙ，１９９５．）．
［３］Ｄｅｆｉｎｉｔｉｏｎ  ｏｆ  ｔｅｒｍｓ  ｒｅｌａｔｉｎｇ  ｔｏ  ｔｈｅ  ｎｏｎ−ｕｌｔｉｍａｔｅ  ｍｅｃｈａｎｉｃａｌ  ｐｒｏｐｅｒｔｉｅｓ  ｏｆ  ｐｏｌｙｍｅｒｓ、Ｐｕｒｅ  ＆  Ａｐｐｌ．Ｃｈｅｍ．、第７０巻、第３号、７０１−７５４頁、１９９８年。
【０１６８】
ＲＳＩを決定するための周波数掃引測定
動的振動剪断実験を、Ａｎｔｏｎ  Ｐａａｒ（アントンパール）レオメータ型式：ＭＣＲ  ５０１Ａを用い、ＩＳＯ規格６７２１−１及び１０の方法を使用して行った。１９０℃及び２５ｍｍ平行板モードでの周波数掃引実験を、窒素下、０．１〜１００ｓｅｃ−１で実行した。試料は、典型的には、厚さ１．３ｍｍであり、この試料が上側のプラテン（圧盤）と下側のプラテンとの間の隙間を完全に埋めるのを確実にするように注意した。個別の緩和スペクトルを、市販のＲＳＩ  ＴＡソフトウェアＯｓｃｈｅｓｔｒａｔｏｒ（商標）ソフトウェアパッケージを用いて算出した。
【０１６９】
報告する試料について算出した緩和モードの数は、典型的には、非線形方法を用いて２（Ｎ＝２；すなわちディケードあたりの緩和回数の数）であった。
緩和スペクトルの第１モーメント−  λＩ
貯蔵弾性率及び損失弾性率のデータ（Ｇ’、Ｇ”（□））からの個別の緩和時間スペクトルの決定は、ＩＲＩＳ  Ｒｈｅｏ  Ｈｕｂ  ２００８を使用することにより行った。線形の粘弾性データ（Ｇ’、Ｇ”（□））を、２５ｍｍ平行板と組み合わせたＡｎｔｏｎ  Ｐａａｒ  ＭＣＲ  ５０１で、１．３ｍｍの隙間を与え、線形粘弾性領域内の歪みを与えて１９０℃で行った周波数掃引測定により得た。個別の緩和スペクトルの決定のために使用した基本的な算出原理は、別の書物に記載されている［１］。
【０１７０】
ＩＲＩＳ  ＲｈｅｏＨｕｂ  ２００８は、緩和時間スペクトルを、Ｎ個のマクスウェル（Ｍａｘｗｅｌｌ）モードの和として表現する。
【数２】
2020519731.tif 000004
上記式中、ｇｉ及びλｉは物質パラメータであり、Ｇｅは平衡弾性率である。
【０１７１】
個別の緩和スペクトルの測定のために使用するモードの最大数Ｎの選択は、ＩＲＩＳ  ＲｈｅｏＨｕｂ  ２００８のオプション「ｏｐｔｉｍｕｍ（最適）」を使用することにより行った。平衡弾性率Ｇｅはゼロに設定した。
【０１７２】
緩和スペクトルのいわゆる第１モーメントλＩは、参考文献［２］によれば、下式のように記述できる。
【数３】
2020519731.tif 000005
上記式中、η０及びＧＮ０の値は、上記の手順を使用して、緩和スペクトルの算出後に、ＩＲＩＳ  ＲｈｅｏＨｕｂ  ２００８によって読み出された「Ｒｈｅｏｌｏｇｉｃａｌ  Ｃｏｎｓｔａｎｔｓ」表から採用した。
【０１７３】
参考文献
１．Ｂａｕｍｇａｅｒｔｅｌ  Ｍ、Ｗｉｎｔｅｒ  ＨＨ、「Ｄｅｔｅｒｍｉｎａｔｉｏｎ  ｏｆ  ｔｈｅ  ｄｉｓｃｒｅｔｅ  ｒｅｌａｘａｔｉｏｎ  ａｎｄ  ｒｅｔａｒｄａｔｉｏｎ  ｔｉｍｅ  ｓｐｅｃｔｒａ  ｆｒｏｍ  ｄｙｎａｍｉｃ  ｍｅｃｈａｎｉｃａｌ  ｄａｔａ」、Ｒｈｅｏｌ  Ａｃｔａ  ２８：５１１５１９（１９８９）。
２．Ｓｔｒｕｃｔｕｒｅ  ａｎｄ  Ｒｈｅｏｌｏｇｙ  ｏｆ  Ｍｏｌｔｅｎ  Ｐｏｌｙｍｅｒｓ，Ｊｏｈｎ  Ｄｅａｌｙ  ＆  Ｒｏｎａｌｄ  Ｇ．Ｌａｒｓｏｎ，Ｈａｎｓｅｒ  ２００６、１１９頁。
【０１７４】
融点、結晶化温度（Ｔｃｒ）、及び結晶化度
使用したポリマーの融点Ｔｍは、ＡＳＴＭ  Ｄ３４１８に従って測定した。Ｔｍ及びＴｃｒは、Ｍｅｔｔｌｅｒ  ＴＡ８２０示差走査熱量測定（ＤＳＣ）を用いて３±０．５ｍｇの試料に対して測定した。結晶化曲線及び融解曲線はともに、−１０〜２００℃の間の１０℃／分の冷却及び加熱の走査の間に得た。融点及び結晶化温度は、吸熱及び発熱のピークと解釈した。結晶化度は、同じポリマー種の完全結晶性ポリマーの融解熱、例えばポリエチレンについては２９０Ｊ／ｇとの比較によって算出した。
【０１７５】
光学測定：反射率及び透過率
透過率及び反射率を、モノクロメーター及び１５０ｍｍ積分球を備えるＢｅｎｔｈａｍ  ＰＶＥ３００を使用して、試料被検査物（厚さ０．４５ｍｍの単層フィルム）の層要素に対して直接測定した。検討対象の層要素を、透過率測定についてはこの積分球の前に置き、又は反射率測定についてはこの球の背後に置き、３００〜１１００ｎｍの光の波長に対し５ｎｍ間隔で測定を実施した。３００〜４００ｎｍの光の波長の太陽加重透過率及び４００〜１１００ｎｍの光の波長の太陽加重反射率を、式１に従う算出により得た。式１中、τｗは加重透過率又は加重反射率を指し、τは被検査物の測定された透過率又は反射率を指し、λは光の波長を指し、Ｅｐλは基準スペクトル光子照度（ｒｅｆｅｒｅｎｃｅ  ｓｐｅｃｔｒａｌ  ｐｈｏｔｏｎ  ｉｒｒａｄｉａｎｃｅ）（ＩＥＣ  ６０９０４−３に与えられる）を指す。本明細書では、反射率を測定し、試料被検査物の値を下記実験項で与える。
【数４】
2020519731.tif 000006
【０１７６】
実験項
本発明のポリマー実施例の調製（アクリル酸メチルコモノマー及びビニルトリメトキシシランコモノマーを有するエチレンのコポリマー）
本発明の層要素（ＬＥ）ＩＥ１〜ＩＥ４及び顔料（ｂ）を有しない基準層要素ＣＥ１のポリマー（ａ）の重合
本発明のポリマー（ａ）を、市販の高圧管型反応器中、圧力２５００〜３０００ｂａｒ及び最高温度２５０〜３００℃で、従来の過酸化物開始剤を使用して製造した。エチレンモノマー、アクリル酸メチル（ＭＡ）極性コモノマー及びビニルトリメトキシシラン（ＶＴＭＳ）コモノマー（シラン基（１又は複数）含有コモノマー（ｂ））を、従来のやり方でこの反応器系に加えた。当業者にとって周知のように、ＭＦＲを制御するためにＣＴＡを使用した。本発明の最終ポリマー（ａ）について所望される特性バランスの情報を得た後で、当業者は、本発明のポリマー（ａ）を得るために、上記方法を制御することができる。
ビニルトリメトキシシラン単位ＶＴＭＳ、（＝シラン基（１又は複数）含有単位）の量、ＭＡの量及びＭＦＲ２を表１に与える。
下表中の特性を、上記反応器から、又は下に示すような層試料から得たポリマー（ａ）から測定した。
【０１７７】
【表１】
2020519731.tif 000007
【０１７８】
上記表１及び以降において、ＭＡはポリマー中に存在するアクリル酸メチルコモノマーの含有量を表し、ＶＴＭＳ含有量は、ポリマー中に存在するビニルトリメトキシシランコモノマーの含有量を表す。ポリマー（ａ）を、以降の試験で使用した。
【０１７９】
顔料（ｂ）：ルチル形態の二酸化チタンＴｉＯ２製品であるＫｒｏｎｏｓ  ２２２０製品を顔料（ｂ）として使用した。つまり、Ｋｒｏｎｏｓ  ２２２０は、塩化物プロセスによって製造されるルチル顔料であり、ＣＡＳ  Ｎｏ．１３４６３−６７−７、ＴｉＯ２含有量（ＤＩＮ  ＥＮ  ＩＳＯ  ５９１）９２．５％以上であり、Ｋｒｏｎｏｓ  Ｉｎｔｅｒｎａｔｉｏｎａｌによって供給されている。
【０１８０】
基準ポリマー組成物ＣＥ１からなる（顔料（ｂ）なし）層要素（ＬＥ）（単層フィルム）試料及び本発明のポリマー組成物ＩＥ１〜ＩＥ４（同じベースポリマーを有し異なる量の顔料（ｂ）を有する）からなる層要素（ＬＥ）（単層フィルム）試料の調製。
【０１８１】
【表２】
2020519731.tif 000008
【０１８２】
ポリマー（ａ）及び顔料（ｂ）の重量％は、層要素（フィルム）試料について使用したポリマー組成物の全量に対する値である。
【０１８３】
本発明の組成物及び比較例の組成物を、ＣＥ１の場合には顔料（ｂ）を含まないポリマー（ａ）を上記押出機に加えることにより、及びＩＥ１〜ＩＥ４の場合にはポリマー（ａ）を上に与えた量の顔料（ｂ）と合わせることにより、フィルムキャスト押出ラインで製造し、次いでそれらの組成物の層要素（単層フィルム）試料を製造した。設備並びに押出及び層要素製造条件は下記のとおりである。
【０１８４】
設備：「Ｐｌａｓｔｉｋｍａｓｃｈｉｎｅｎｂａｕ  ＰＭ３０」ライン
使用した設備設定及び調製条件：
ダイギャップ：０．５ｍｍ
スクリュー回転数：９８ｒｐｍ（５１〜５３ｋｇ／ｈ）
ライン速度：２．９ｍ／分
スクリーン：４００／９００／２５００／９００／４００
冷却ロール温度：１０℃〜１５℃
温度プロファイル：
【数５】
2020519731.tif 000009
試料の膜厚：４５０μｍ
フィルム幅：５５０ｍｍ
試料の溶融温度：１４０℃
試料の溶融圧力：５０〜５３ｂａｒ  スループット
試料のスループット：５１〜５３ｋｇ／ｈ
【０１８５】
フィルム試料それ自体から反射率を測定した。測定方法は、「測定方法」のところに記載されている。
【０１８６】
【表３】
2020519731.tif 000010
【０１８７】
積層
保護用表側層要素（ガラス層）／表側封止層要素（透明であり、ＣＥ１として調製したポリマー（ａ）のみからなる）／光起電要素（はんだ付けしたＳｉ−セル／裏側封止層要素（試験層要素、すなわちＣＥ１（顔料（ｂ）を含まない透明なポリマー（ａ））又はＩＥ１〜ＩＥ４（白色であり、上で与えた量の顔料（ｂ）を含む））／保護用裏側層要素（ガラス層）、すべてで５層要素、を、以下の積層条件、温度１４５℃及び圧力８００ｍｂａｒにおいて、ピンアップ時間（ｐｉｎｓ−ｕｐ  ｔｉｍｅ）：２分、排気時間：５分、プレス時間：３分、保持時間：７分、を使用して、真空ラミネーター（ＩＣＯＬＡＭ  ２５／１５、Ｍｅｉｅｒ  Ｖａｋｕｕｍｔｅｃｈｎｉｋ  ＧｍｂＨ製）中で積層することにより光起電モジュールを調製した。ガラス層要素、つまり１６７０×９８３ｍｍの寸法及び厚さ２ｍｍを有するＦＩＳｏｌａｒ製ＴＶＧ  Ｚ−７０４−１９４を保護用表側層要素及び保護用裏側層要素として使用した。ＰＶセル要素としての太陽電池は、１０セルがセル間距離１．５ｍｍで直列に自動的に接続されていた（ｓｔｒｉｎｇｅｄ）。上で規定した表側封入材要素を表側保護用ガラス要素の上に置いた後、この太陽電池を、上記表側封入材要素上に各列１０セルの６列に、列間距離±２．５ｍｍで置き、標準モジュールとしてのソーラーモジュールに全部で６０セルが存在するようにした。次に、ＰＶモジュール製造業者には周知のように、この太陽電池の端部を一緒にはんだ付けし、完全に一体化した接続を有するようにした。積層モジュールあたり、はんだ付けされ直列に接続された（６×１０セル）全部で６０個のＳｉセルを使用した。次に、この太陽電池要素の他の側に、上で規定した裏側封止要素を供し、この裏側封止要素の他の側に保護用裏側層要素（ガラス層）を合わせた。上記の積層の後、このモジュールに接続箱を取り付け、電流−電圧測定を容易にした。得られた積層体試料を、後述する出力測定で使用した。
【０１８８】
出力測定
２ｍｓのフラッシュパルス及び１０００Ｗ／ｍ２の光強度を有するＢｅｒｇｅｒ  Ｌｉｃｈｔｔｅｃｈｎｉｋソーラシミュレータを使用して、電流−電圧特性を得た。
上記モジュールを、ランプから約３．５ｍのところに置かれた構造体上に鉛直方向に載置した。ランプと及びモジュールとの間の領域及びモジュールの背後の領域は、反射を回避するために、黒い壁及び黒いカーテンで覆った。上記モジュールの平面視における照度を、上記モジュールのそばに置いた基準セルを使用して測定し、温度を、測定領域に置いた温度計を使用して測定した。これらのパラメータ（照度及び温度）は、ＩＥＣ６０９０４規格が要求するとおり、得られたＩＶ曲線をＳＴＣ状態（２５℃及び１０００Ｗ／ｍ２）に補正するために使用した。
【０１８９】
表４は、基準ＰＶモジュール試料と比べて、本発明のＰＶ試験モジュール試料の短絡電流の有意な増加を示す。この増加は、上で論じた白色の裏側封止層要素からの光子の反射に起因すると考えられる。これらの結果は、３つの基準ＰＶモジュール及び各本発明のＰＶモジュールの３つのモジュールからの平均値である。
【０１９０】
【表４】
2020519731.tif 000011
【０１９１】
保存安定性
３０℃での本発明のポリマー組成物の極めて良好な保存安定性を表５に示す。
【０１９２】
【表５】
2020519731.tif 000012
【０１９３】
緩和スペクトル指数（ＲＳＩ）
表６で見られるように、顔料を含有する場合、本発明に係るポリマー組成物は、より高い緩和スペクトル指数（Ｒｅｌａｘａｔｉｏｎ  Ｓｐｅｃｔｒｕｍ  Ｉｎｄｅｘ：ＲＳＩ）を示す。このように、顔料はポリマー組成物の流動性を向上させる。
【０１９４】
【表６】
2020519731.tif 000013
【図１】
2020519731.tif 000014
【国際調査報告】
2020519731.tif 000015
2020519731.tif 000016